(57)【要約】      （修正有）【課題】色濁りのない鮮やかな色調を有する高彩度で安定した良質なフルカラー画像を形成することができる静電潜像現像用トナーを提供する。特に、定着時の分離性が良好で、オフセット性が良好なトナー及び画像形成方法を提供する。【解決手段】樹脂とワックスと着色剤を含有してなる静電潜像現像用トナーにおいて、該ワックスがエステル化合物を含有する第１の離型剤成分４０〜９８質量％と、分岐鎖状構造および／または環状構造を有する炭化水素化合物を含有する第２の離型剤成分２〜６０質量％とを含有するものであると共に、該着色剤がシリコンフタロシアニンを含有してなることを特徴とする静電潜像現像用トナー。【選択図】なし【特許請求の範囲】
【請求項１】
少なくとも樹脂とワックスと着色剤を含有してなる静電潜像現像用トナーにおいて、該ワックスがエステル化合物を含有する第１の離型剤成分４０〜９８質量％と、分岐鎖状構造および／または環状構造を有する炭化水素化合物を含有する第２の離型剤成分２〜６０質量％とを含有するものであると共に、該着色剤が一般式（Ｉ）のシリコンフタロシアニンを含有してなることを特徴とする静電潜像現像用トナー。
【化１】
2010002893.tif 000018
〔式中、Ｚ１、Ｚ２は、各々独立に、ヒドロキシ基、塩素原子、炭素数６〜１８のアリールオキシ基、炭素数１〜２２のアルコキシ基、または、下記に示す一般式（IV）で表される基を示す。Ｒａ１、Ｒａ２、Ｒａ３及びＲａ４は各々独立に置換基を表し、ｎａ１、ｎａ２、ｎａ３及びｎａ４は各々独立に０〜４の整数を表す。〕
【化２】
2010002893.tif 000019
〔式中、Ｒ１、Ｒ２、Ｒ３は炭素数１〜２２のアルキル基、炭素数６〜１８のアリール基、炭素数１〜２２のアルコキシ基、または、炭素数６〜１８のアリールオキシ基を示す。なお、Ｒ１、Ｒ２、Ｒ３はお互い同じ基であっても、異なる基であってもよい。〕
【請求項２】
Ｚ１、Ｚ２が、各々独立に、一般式（IV）で表される基を示すことを特徴とする請求項１に記載の静電潜像現像用トナー。
【請求項３】
Ｒ１、Ｒ２、Ｒ３がメチル基であることを特徴とする請求項２に記載の静電潜像現像用トナー。
【請求項４】
樹脂と着色剤とワックスの合計量に対するワックスの質量の比率が４〜２５％であることを特徴とする請求項１〜３のいずれか１項に記載の静電潜像現像用トナー。
【請求項５】
トナー中におけるシリコンフタロシアニンの含有量がトナー全体に対して１〜２０質量％であることを特徴とする請求項１〜４のいずれか１項に記載の静電潜像現像用トナー。
【請求項６】
トナー中におけるシリコンフタロシアニンの含有量がトナー全体に対して１〜１０質量％であることを特徴とする請求項５に記載の静電潜像現像用トナー。
【請求項７】
トナー中におけるシリコンフタロシアニンの含有量がトナー全体に対して１〜７質量％であることを特徴とする請求項６に記載の静電潜像現像用トナー。
【請求項８】
シリコンフタロシアニンを２種類以上用いることを特徴とする請求項１〜７のいずれか１項に記載の静電潜像現像用トナー。
【請求項９】
前記ワックスが第１の離型剤成分６０〜９５質量％と、第２の離型剤成分５〜４０質量％とを含有することを特徴とする請求項１〜８のいずれか１項に記載の静電潜像現像用トナー。
【請求項１０】
前記分岐鎖状構造を有する炭化水素化合物の分岐の割合が０．１〜２０％であることを特徴とする請求項１〜９のいずれか１項に記載の静電潜像現像用トナー。
【請求項１１】
前記分岐鎖状構造を有する炭化水素化合物の分岐の割合が０．３〜１０％であることを特徴とする請求項１〜１０のいずれか１項に記載の静電潜像現像用トナー。
【請求項１２】
感光体上に静電潜像を形成する工程、請求項１〜１１のいずれか１項に記載の静電潜像現像用トナーを含有してなる現像剤を用いて、感光体上に形成された静電潜像を現像してトナー画像を形成する工程、感光体上に形成されたトナー画像を転写体上に転写する工程、及び、転写体上に転写されたトナー像を定着する工程を有する画像形成方法であって、トナー画像の定着には接触加熱方式の定着器を用いることを特徴とする画像形成方法。
【発明の詳細な説明】
【技術分野】
【０００１】
本発明は、電子写真方式の画像形成に用いられる静電潜像現像用トナーに関し、更に詳しくは、広い色相域、高い透明性及び定着時の優れた分離特性を有する画像を供給するトナーに関する。特に、定着時の分離性が良好で、ドキュメントオフセットも十分に抑制された画像形成が可能な静電潜像現像用トナーとそれを用いた画像形成方法に関する。
【背景技術】
【０００２】
静電潜像現像用トナー（以下、単にトナーともいう）を用いた電子写真方式の画像形成方法においては、画像状の光を感光体上に照射することによって原稿のパターン（原稿の画像情報）に対応した静電潜像を形成し、トナー現像して画像形成を行う。
【０００３】
特に最近はカラー画像が多く、この場合には各原色の静電潜像を対応する各色のカラートナーで現像することによって各色単色のトナー像を形成し、これを重ね合わせることによってフルカラー画像を形成することが実用化されている。このようなカラー画像を形成するためのカラートナーとしては、熱可塑性樹脂である結着樹脂（バインダー樹脂）と、各色の着色剤とが含有されてなるイエロートナー、マゼンタトナー、シアントナー、ブラックトナーなどが用いられている。
【０００４】
即ち、電子写真方式の画像形成方法とは、一般に、光導電性物質よりなる感光体上に、種々の方法によって原稿の画像情報に応じて光を照射することにより、静電潜像を形成し、この感光体上に形成された静電潜像を、帯電したトナーによってトナー像として現像し、このトナー像を、画像担持体（例えば、普通紙等や中間転写体等）に転写して熱定着装置により定着する工程を経て、最終可視画像を得るものである。
【０００５】
そして、フルカラー画像を形成するためには、感光体上に、原稿の画像情報におけるイエロー、マゼンタ、シアンおよびブラックの各色ごとに分解された画像パターンに各々対応する各色の静電潜像が形成され、これらの静電潜像が対応する色のトナーによって現像される。
【０００６】
従来、トナーを構成する着色剤としては、従来公知の有機顔料および油溶性染料が用いられており、有機顔料および油溶性染料のいずれかを用いてなるトナー、及び有機顔料と油溶性染料とを混合して用いてなるトナーが提案されているが、この着色剤として用いられる有機顔料および油溶性顔料は、各々、種々の欠点を有している。
【０００７】
具体的には、有機顔料は、油溶性染料に比して一般的に優れた耐熱性や耐光性を有しているが、トナー中において粒子状で分散された状態で存在するために隠蔽力が強くなり、トナーの透明性が低下してしまう、という欠点がある。しかも、一般的に顔料は分散性が低いため、良好な分散性が得られないことに起因して、更に透明性が低くなり、また彩度が低下し、形成される可視画像において良好な色再現性が得られないという弊害が生じることとなる。
【０００８】
特に、各色単色のトナー像が重ね合わされることによって形成されるフルカラー画像においては、重ね合わされたトナー像のうちの最下層のものが、それより上層のものに隠蔽され、当該最下層のトナー像が透明でなく不鮮明なものに成りやすい。これを防ぐには、各トナーに定着された状態における透明性が要求され、優れた色再現性を得るためには、トナーを構成する着色剤に高い分散性が必要とされる。
【０００９】
一方、プリンター分野においても、近年の電子写真方式の進化に伴い、トナーを用いる電子写真方式の画像形成方法が広く採用されている。従来からの文書作成に代表されるモノクロプリントに加え、最近ではフルカラープリントもごく普通に用いられている。この様なフルカラー画像形成装置は、印刷の様に版を起こさずに必要枚数分のプリント物をオンデマンドに作成できるので、少量プリント発注の機会の多い軽印刷分野でも、盛んに利用される様になってきた（例えば、特許文献１参照）。
【００１０】
特に、カタログや広告などのフルカラーのプリント物をトナーで作成するには、使用されるトナーにオリジナル画像に忠実な画像が得られる様に色再現性が求められる。そのため、これまでもカラートナーの色再現性向上を目的として、種々の着色剤の検討がなされてきた。
【００１１】
例えば、シアン用着色剤として、銅フタロシアニンを母骨格とした構造のものが、広く用いられてきたが、いずれも彩度に劣るものであった。彩度の高いシアン着色剤として、スクエアリウム化合物があるが、この化合物においては、定着時の分離性が悪く、また通常に排出されたものでもワックスムラの画像欠陥が見られ、また、紙を重ね合わせ保存する際にドキュメントオフセットしやすかった。
【先行技術文献】
【特許文献】
【００１２】
【特許文献１】特開２００８−６４９４０号公報
【発明の概要】
【発明が解決しようとする課題】
【００１３】
本発明は、色濁りのない鮮やかな色調を有する高彩度のフルカラー画像が得られ、かつ、安定した良質なフルカラー画像を形成することができる静電潜像現像用トナーを提供することを目的とするものである。特に、画像ムラがなく、定着時の分離性が良好で、紙を重ね合わせ保存する際のドキュメントオフセット性が抑制された画像形成方法と、それを可能にする静電荷像現像用トナーを提供することを目的とする。
【課題を解決するための手段】
【００１４】
本発明者が鋭意検討したところ、後記するエステル化合物を含有する第１の離型剤成分と、分岐鎖状構造および／または環状構造を有する炭化水素化合物を含有する第２の離型剤成分を併用し、着色剤として下記一般式（Ｉ）のシリコンフタロシアニン化合物を用いると、前記した問題点が生じず、本発明の目的が達成できることがわかった。
【００１５】
これは、トナー中の上記ワックスと一般式（Ｉ）のシリコンフタロシアニン化合物の相互作用と思われ、一般式（Ｉ）以外のシリコンフタロシアニン化合物では、このような現象がみられない。いずれにしろ、本発明の構成を採ることにより、定着時のワックスのトナー粒子表面への滲みだし速度が向上するため生じた効果と考えられ、シリコンフタロシアニンの極性および分子構造が、混合されたワックスの分散助剤になったものと考えている。
【００１６】
即ち、本発明の目的は、下記構成を採ることにより達成される。
【００１７】
（１）
少なくとも樹脂とワックスと着色剤を含有してなる静電潜像現像用トナーにおいて、該ワックスがエステル化合物を含有する第１の離型剤成分４０〜９８質量％と、分岐鎖状構造および／または環状構造を有する炭化水素化合物を含有する第２の離型剤成分２〜６０質量％とを含有するものであると共に、該着色剤が一般式（Ｉ）のシリコンフタロシアニンを含有してなることを特徴とする静電潜像現像用トナー。
【００１８】
【化１】
2010002893.tif 000002
【００１９】
〔式中、Ｚ１、Ｚ２は、各々独立に、ヒドロキシ基、塩素原子、炭素数６〜１８のアリールオキシ基、炭素数１〜２２のアルコキシ基、または、下記に示す一般式（IV）で表される基を示す。Ｒａ１、Ｒａ２、Ｒａ３及びＲａ４は各々独立に置換基を表し、ｎａ１、ｎａ２、ｎａ３及びｎａ４は各々独立に０〜４の整数を表す。〕
【００２０】
【化２】
2010002893.tif 000003
【００２１】
〔式中、Ｒ１、Ｒ２、Ｒ３は炭素数１〜２２のアルキル基、炭素数６〜１８のアリール基、炭素数１〜２２のアルコキシ基、または、炭素数６〜１８のアリールオキシ基を示す。なお、Ｒ１、Ｒ２、Ｒ３はお互い同じ基であっても、異なる基であってもよい。〕
（２）
Ｚ１、Ｚ２が、各々独立に、一般式（IV）で表される基を示すことを特徴とする前記（１）に記載の静電潜像現像用トナー。
【００２２】
（３）
Ｒ１、Ｒ２、Ｒ３がメチル基であることを特徴とする前記（２）に記載の静電潜像現像用トナー。
【００２３】
（４）
樹脂と着色剤とワックスの合計量に対するワックスの質量の比率が４〜２５％であることを特徴とする前記（１）〜（３）のいずれか１項に記載の静電潜像現像用トナー。
【００２４】
（５）
トナー中におけるシリコンフタロシアニンの含有量がトナー全体に対して１〜２０質量％であることを特徴とする前記（１）〜（４）のいずれか１項に記載の静電潜像現像用トナー。
【００２５】
（６）
トナー中におけるシリコンフタロシアニンの含有量がトナー全体に対して１〜１０質量％であることを特徴とする前記（５）に記載の静電潜像現像用トナー。
【００２６】
（７）
トナー中におけるシリコンフタロシアニンの含有量がトナー全体に対して１〜７質量％であることを特徴とする前記（６）に記載の静電潜像現像用トナー。
【００２７】
（８）
シリコンフタロシアニンを２種類以上用いることを特徴とする前記（１）〜（７）のいずれか１項に記載の静電潜像現像用トナー。
【００２８】
（９）
前記ワックスが第１の離型剤成分６０〜９５質量％と、第２の離型剤成分５〜４０質量％とを含有することを特徴とする前記（１）〜（８）のいずれか１項に記載の静電潜像現像用トナー。
【００２９】
（１０）
前記分岐鎖状構造を有する炭化水素化合物の分岐の割合が０．１〜２０％であることを特徴とする前記（１）〜（９）のいずれか１項に記載の静電潜像現像用トナー。
【００３０】
（１１）
前記分岐鎖状構造を有する炭化水素化合物の分岐の割合が０．３〜１０％であることを特徴とする前記（１）〜（１０）のいずれか１項に記載の静電潜像現像用トナー。
【００３１】
（１２）
感光体上に静電潜像を形成する工程、前記（１）〜（１１）のいずれか１項に記載の静電潜像現像用トナーを含有してなる現像剤を用いて、感光体上に形成された静電潜像を現像してトナー画像を形成する工程、感光体上に形成されたトナー画像を転写体上に転写する工程、及び、転写体上に転写されたトナー像を定着する工程を有する画像形成方法であって、トナー画像の定着には接触加熱方式の定着器を用いることを特徴とする画像形成方法。
【発明の効果】
【００３２】
本発明により、色濁りのない鮮やかな色調を有する高彩度のフルカラー画像が得られ、かつ、安定した良質なフルカラー画像を形成することができる静電潜像現像用トナーを提供することが可能になる。特に、画像ムラが無く、定着時の分離性が良好で、紙を重ね合せ保存する際のドキュメントオフセット性が抑制された画像形成方法と、それを可能にする静電荷像現像用トナーを提供することができる。
【図面の簡単な説明】
【００３３】
【図１】二成分系現像方式の画像形成が可能なタンデム型フルカラー画像形成装置の一例を示す概略図。
【図２】加熱ローラを用いた定着装置の一例を示す概略図。
【図３】ベルト定着方式の定着装置の一例を示す概略図。
【発明を実施するための形態】
【００３４】
以下、本発明に用いられる化合物や画像形成方法等につき、詳しく説明する。
【００３５】
一般式（Ｉ）のシリコンフタロシアニン化合物は、良好な色相で彩度の高いシアン色のトナーを得ることができるが、定着分離性が悪いという問題があった。ところが、シリコンフタロシアニン化合物と、従来のごとく単独ワックスの組み合わせにおいては顕著な効果があらわれないが、エステル化合物を含有する第１の離型剤成分と、分岐鎖状構造および／または環状構造を有する炭化水素化合物を含有する第２の離型剤を併用すると、定着分離性が飛躍的に改善された。
【００３６】
前記した通り、これは、トナー中の上記ワックスと一般式（Ｉ）のシリコンフタロシアニン化合物の相互作用と思われる効果であり、定着時のワックスのトナー粒子表面への滲み出し速度が向上したためと思われる。その理由は明確ではないが、シリコンフタロシアニンの極性および分子構造が、複合ワックスの分散助剤になったものと考えている。
【００３７】
ケイ素原子基を中心とした骨格にこれに対して、エステル基が配向し、さらに周囲に炭化水素系ワックスが配向し易くなっており、その効果によって、ワックスの分散性が向上したものと推定される。これにより、画像の表面の状態が変化し、仕上がり画像の重ね合わせ保存においても、熱および圧力による重ねた紙へのトナー付着性が低下したためと思われ、画像ムラがなく、ドキュメントオフセット性が大幅に抑制されるという予想外の効果がえられた。
【００３８】
本発明者らが更に検討した結果、ワックスがエステル化合物を含有する第１の離型剤成分が４０〜９８質量％と、分岐鎖状構造および／または環状構造を有する炭化水素化合物を含有する第２の離型剤成分が２〜６０質量％とからなる混合離型剤を用い、一般式（Ｉ）のシリコンフタロシアニンとを併用することで、従来の課題を解決することが出来ることを見いだし、本発明を完成するに至った。
【００３９】
尚、静電潜像現像用トナーの樹脂と着色剤とワックスの合計量に対するワックスの質量の比率は、４〜２５％であることが好ましく、より好ましくは６〜２０％である。
【００４０】
〔シリコンフタロシアニン〕
上記した如く、本発明で用いられるトナーは、少なくとも樹脂と着色剤とを含有してなるもので、下記一般式で表される化合物を含有するものである。一般式（Ｉ）で表される化合物は、フタロシアニン環の中心に位置する金属原子（以下、中心金属原子ともいう）としてケイ素原子（Ｓｉ）が用いられる。
【００４１】
具体的には下記の構造を有する。
【００４２】
【化３】
2010002893.tif 000004
【００４３】
一般式（Ｉ）において、Ｚ１、Ｚ２は、各々独立に、ヒドロキシ基、塩素原子、炭素数６〜１８のアリールオキシ基、炭素数１〜２２のアルコキシ基、または、下記に示す一般式（IV）で表される基を示す。Ｒａ１、Ｒａ２、Ｒａ３及びＲａ４は各々独立に置換基を表し、ｎａ１、ｎａ１、ｎａ１及びｎａ１は各々独立に０〜４の整数を表す。Ｒａ１、Ｒａ２、Ｒａ３及びＲａ４で表される好ましい置換基としては、アルキル基（例えば、メチル基、トリフルオロメチル基、エチル基等）、ハロゲン原子（例えば、Ｆ、Ｃｌ、Ｂｒ等）、スルホン基等が挙げられる。Ｒａ１、Ｒａ２、Ｒａ３及びＲａ４で表される好ましい置換基として特に好ましくは、メチル基、塩素原子、トリフルオロメチル基、スルホン基等が挙げられる。ｎａ１、ｎａ１、ｎａ１及びｎａ１は各々独立に１または２であることが好ましい。
【００４４】
【化４】
2010002893.tif 000005
【００４５】
〔式中、Ｒ１、Ｒ２、Ｒ３は炭素数１〜２２のアルキル基、炭素数６〜１８のアリール基、炭素数１〜２２のアルコキシ基、または、炭素数６〜１８のアリールオキシ基を示す。なお、Ｒ１、Ｒ２、Ｒ３はお互い同じ基であっても、異なる基であってもよい。〕
Ｒ１、Ｒ２、Ｒ３は上記炭素数のアルキル基、アリール基、アルコキシ基、アリールオキシ基を表すものであるが、アルキル基、アルコキシ基の炭素数は好ましくは１〜１０であり、より好ましくは２〜８である。また、アリール基、アリールオキシ基の炭素数は好ましくは６〜１０であり、より好ましくは６〜８である。
【００４６】
一般式（Ｉ）で表される化合物の好ましい態様の一つとしては、Ｚ１、Ｚ２が、各々独立に一般式（IV）で表される基を示す化合物が挙げられる。また、Ｒ１、Ｒ２、Ｒ３はそれぞれメチル基であることも好ましい。
【００４７】
更に、一般式（Ｉ）で表される化合物は、下記一般式（II）で表されるダイマーを形成してもよい。
【００４８】
【化５】
2010002893.tif 000006
【００４９】
〔式中、Ｚ３、Ｚ４は、各々独立に、ヒドロキシ基、塩素原子、炭素数６〜１８のアリールオキシ基、炭素数１〜２２のアルコキシ基、上記一般式（IV）で表される基を示す。〕
本発明に係るトナーは、中心金属原子にケイ素原子が用いられた上記一般式（Ｉ）で表されるテトラアザポルフィン系化合物と呼ばれる軸配位子を有するフタロシアニン化合物を含有するものである。ここで、軸配位子とは、上記一般式（Ｉ）中で、Ｚで表されるものである。
【００５０】
一般式（Ｉ）で表される化合物を含有するトナーは、軸配位子を有さないフタロシアニン化合物を含有するトナーに比べ、より良好な色再現性が発現される。特に、一般式（Ｉ）で表されるフタロシアニン化合物を用いたトナーは、その傾向が顕著である。これは、一般式（Ｉ）で表される化合物が軸配位子を有さないフタロシアニン化合物と比べて構造が複雑になる分、化合物の凝集や結晶化が起こりにくくなるためと推測される。その結果、トナー粒子中や定着画像中で着色剤が均一に分散して、色再現性がより向上するものと推測される。
【００５１】
また、フタロシアニン化合物が凝集や結晶化しにくい構造となる分、トナー中の結着樹脂への相溶性や溶剤あるいは重合性単量体への溶解性が向上し、トナー製造工程でフタロシアニン化合物が均一に分散し易くなり、良好な色再現性を発現するものと推測される。
【００５２】
また、一般式（Ｉ）で表される化合物を構成するＺ１、Ｚ２は、前述した基の中でも一般式（IV）で表される基が好ましい。そして、一般式（IV）で表される基中のＲ１、Ｒ２及びＲ３は、炭素数１〜６のアルキル基、アリール基、アルコキシ基が好ましく、特に、ｎ−プロピル基、イソプロピル基、ｎ−ブチル基、イソブチル基、ｔ−ブチル基が好ましい。また、Ｒ１、Ｒ２、Ｒ３はお互い同じ基であっても、異なる基であってもよい。
【００５３】
本発明では、上記フタロシアニン化合物を単独もしくは２つ以上を選択併用することも可能である。トナー中における上記フタロシアニン化合物の含有量はトナー全体に対して１〜２０質量％、好ましくは１〜１０質量％、更に好ましくは１〜７質量％の範囲に設定するのが良い。特に、上記化合物は高い分子吸光性が期待されるので、添加量が少なくても本発明の効果を発現する可能性を有することが期待される。
【００５４】
一般式（Ｉ）で表されるテトラアザポルフィン化合物（軸配位子を有するフタロシアニン化合物）の具体例を表１に示すが、本発明に係るトナーに使用可能な一般式（Ｉ）で表される化合物は表１に示すもののみに限定されるものではない。
【００５５】
【表１】
2010002893.tif 000007
【００５６】
〔トナー〕
トナーは、少なくとも結着樹脂、着色剤および離型剤を含有し、離型剤が、エステル系ワックスを含有する第１の離型剤成分４０〜９８質量％、好ましくは６０〜９５質量％と、分岐炭化水素系ワックス等を含有する第２の離型剤成分６０〜２質量％、好ましくは５〜４０質量％とを含有するものよりなるものである。
【００５７】
離型剤における第１の離型剤成分および第２の離型剤成分の割合が上記の範囲であることにより、エステル系ワックスによる転写材との接着性が確実に得られて低温定着によっても十分な定着強度で定着することができると共に、分岐炭化水素系ワックスおよびエステル系ワックスの分子状態における絡み合いの相互作用が十分に得られて離型剤全体としてキャリアへの移行を抑制することができる。
【００５８】
さらに、ケイ素原子基を中心とした骨格にエステル基が配向する際に、さらに周囲に炭化水素系ワックスが配向し、トナー中のワックスの分布状態・分散性が向上し、画像ムラの発生も抑制されたものと推定される。
【００５９】
なお、離型剤における第１の離型剤成分および第２の離型剤成分の含有の割合は、添加時の比率とみなせるが、トナーより測定する際は、離型剤全体における分岐炭化水素系ワックスによる３級炭素原子および４級炭素原子の割合（後述する分岐の割合）と、予め測定された分岐炭化水素系ワックス単独が有する分岐の割合により算出することができる。
【００６０】
〔離型剤〕
本発明の現像剤を構成するトナーは、少なくとも結着樹脂、着色剤および離型剤を含有し、離型剤が、エステル系ワックスを含有する第１の離型剤成分４０〜９８質量％、好ましくは６０〜９５質量％と、分岐炭化水素系ワックスを含有する第２の離型剤成分２〜６０質量％、好ましくは５〜４０質量％とを含有するものよりなるものである。
【００６１】
離型剤における第１の離型剤成分および第２の離型剤成分の割合が上記の範囲であることにより、エステル系ワックスによる画像担持体（転写材、画像支持体等とも言う）との接着性が確実に得られて低温定着によっても十分な定着強度で定着することができると共に、分岐炭化水素系ワックスおよびエステル系ワックスの分子状態における絡み合いによる相互作用が十分に得られて離型剤全体としてトナー表面等への移行を抑制することができる。
【００６２】
〔エステル化合物〕
本発明のトナーを構成する離型剤の第１の離型剤成分であるエステル系ワックスとしては、モノエステル化合物、ジエステル化合物、トリエステル化合物およびテトラエステル化合物のいずれをも用いることができ、例えば下記一般式（１）〜一般式（３）に表される高級脂肪酸および高級アルコールのエステル類、下記一般式（４）に表されるトリメチロールプロパントリエステル類、下記一般式（５）に表されるグリセリントリエステル類、下記一般式（６）に表されるペンタエリスリトールテトラエステル類などを挙げることができる。
一般式（１）  Ｒ１−ＣＯＯ−Ｒ２
一般式（２）  Ｒ１−ＣＯＯ−（ＣＨ２）ｎ−ＯＣＯ−Ｒ２
一般式（３）  Ｒ１−ＯＣＯ−（ＣＨ２）ｎ−ＣＯＯ−Ｒ２
ただし、上記一般式（１）〜一般式（３）において、Ｒ１およびＲ２は、各々、置換基を有していてもいなくてもよい炭素数が１３〜３０、好ましくは１７〜２２の炭化水素基を示す。また、Ｒ１およびＲ２は、各々、同一であっても、異なっていてもよい。
【００６３】
【化６】
2010002893.tif 000008
【００６４】
ただし、上記一般式（４）において、Ｒ１〜Ｒ４は、各々、置換基を有していてもいなくてもよい炭素数が１３〜３０、好ましくは１７〜２２の炭化水素基を示す。また、Ｒ１〜Ｒ４は、各々、同一であっても、異なっていてもよい。
【００６５】
【化７】
2010002893.tif 000009
【００６６】
ただし、上記一般式（５）において、Ｒ１〜Ｒ３は、各々、置換基を有していてもいなくてもよい炭素数が１３〜３０、好ましくは１７〜２２の炭化水素基を示す。また、Ｒ１〜Ｒ３は、各々、同一であっても、異なっていてもよい。
【００６７】
【化８】
2010002893.tif 000010
【００６８】
ただし、上記一般式（６）において、Ｒ１〜Ｒ４は、各々、置換基を有していてもいなくてもよい炭素数が１３〜３０、好ましくは１７〜２２の炭化水素基を示す。また、Ｒ１〜Ｒ４は、各々、同一であっても、異なっていてもよい。
【００６９】
上記一般式（１）で表されるモノエステル化合物の具体例としては、例えば以下の式（１−１）〜式（１−８）に示す化合物を例示することができる。
式（１−１）  ＣＨ３−（ＣＨ２）１２−ＣＯＯ−（ＣＨ２）１３−ＣＨ３
式（１−２）  ＣＨ３−（ＣＨ２）１４−ＣＯＯ−（ＣＨ２）１５−ＣＨ３
式（１−３）  ＣＨ３−（ＣＨ２）１６−ＣＯＯ−（ＣＨ２）１７−ＣＨ３
式（１−４）  ＣＨ３−（ＣＨ２）１６−ＣＯＯ−（ＣＨ２）２１−ＣＨ３
式（１−５）  ＣＨ３−（ＣＨ２）２０−ＣＯＯ−（ＣＨ２）１７−ＣＨ３
式（１−６）  ＣＨ３−（ＣＨ２）２０−ＣＯＯ−（ＣＨ２）２１−ＣＨ３
式（１−７）  ＣＨ３−（ＣＨ２）２５−ＣＯＯ−（ＣＨ２）２５−ＣＨ３
式（１−８）  ＣＨ３−（ＣＨ２）２８−ＣＯＯ−（ＣＨ２）２９−ＣＨ３
上記一般式（２）および一般式（３）で表されるジエステル化合物の具体例としては、例えば以下の式（２−１）〜式（２−７）、および式（３−１）〜式（３−３）に示す化合物を例示することができる。
式（２−１）  ＣＨ３−（ＣＨ２）２０−ＣＯＯ−（ＣＨ２）４−ＯＣＯ−（ＣＨ２）２０−ＣＨ３
式（２−２）  ＣＨ３−（ＣＨ２）１８−ＣＯＯ−（ＣＨ２）４−ＯＣＯ−（ＣＨ２）１８−ＣＨ３
式（２−３）  ＣＨ３−（ＣＨ２）２０−ＣＯＯ−（ＣＨ２）２−ＯＣＯ−（ＣＨ２）２０−ＣＨ３
式（２−４）  ＣＨ３−（ＣＨ２）２２−ＣＯＯ−（ＣＨ２）２−ＯＣＯ−（ＣＨ２）２２−ＣＨ３
式（２−５）  ＣＨ３−（ＣＨ２）１６−ＣＯＯ−（ＣＨ２）４−ＯＣＯ−（ＣＨ２）１６−ＣＨ３
式（２−６）  ＣＨ３−（ＣＨ２）２６−ＣＯＯ−（ＣＨ２）２−ＯＣＯ−（ＣＨ２）２６−ＣＨ３
式（２−７）  ＣＨ３−（ＣＨ２）２０−ＣＯＯ−（ＣＨ２）６−ＯＣＯ−（ＣＨ２）２０−ＣＨ３
式（３−１）  ＣＨ３−（ＣＨ２）２１−ＯＣＯ−（ＣＨ２）６−ＣＯＯ−（ＣＨ２）２１−ＣＨ３
式（３−２）  ＣＨ３−（ＣＨ２）２３−ＯＣＯ−（ＣＨ２）６−ＣＯＯ−（ＣＨ２）２３−ＣＨ３
式（３−３）  ＣＨ３−（ＣＨ２）１９−ＯＣＯ−（ＣＨ２）６−ＣＯＯ−（ＣＨ２）１９−ＣＨ３
上記一般式（４）で表されるトリエステル化合物の具体例としては、例えば以下の式（４−１）〜式（４−６）に示す化合物を例示することができる。
【００７０】
【化９】
2010002893.tif 000011
【００７１】
第１の離型剤成分を構成する上記一般式（５）で表されるトリエステル化合物の具体例としては、例えば以下の式（５−１）〜式（５−６）に示す化合物を例示することができる。
【００７２】
【化１０】
2010002893.tif 000012
【００７３】
上記一般式（６）で表されるテトラエステル化合物の具体例としては、例えば以下の式（６−１）〜式（６−５）に示す化合物を例示することができる。
【００７４】
【化１１】
2010002893.tif 000013
【００７５】
第１の離型剤成分を構成するエステル系ワックスは、１つの分子内にモノエステル構造、ジエステル構造、トリエステル構造およびテトラエステル構造の複数が保有された構造のものであってもよい。
【００７６】
離型剤を構成する第１の離型剤成分としては、以上のエステル化合物の２種以上を組み合わせて用いることもできる。
【００７７】
〔分岐炭化水素系ワックス〕
本発明の現像剤のトナーを構成する離型剤の第２の離型剤成分である分岐炭化水素系ワックスは、分岐の割合が０．１〜２０％であることが好ましく、０．３〜１０％であることがさらに好ましい。分岐の割合、すなわち分岐炭化水素系ワックスを構成する全炭素原子中の３級炭素原子および４級炭素原子の合計の割合は、下記の方法によって得られる値である。
【００７８】
分岐炭化水素系ワックスを構成する全炭素原子中の３級炭素原子および４級炭素原子の合計の割合が０．１〜２０％の範囲であることにより、当該分岐炭化水素系ワックスが、低融点でありながら、エステル系ワックスとの相互作用による分子間の絡み合いが確実に得られて離型剤のトナー粒子表面への移行が発生しにくいものとなる。
【００７９】
分岐炭化水素系ワックスにおける分岐の割合は、具体的には、下記条件における１３Ｃ−ＮＭＲ測定方法により得られるスペクトルにより、下記式（ｉ）により算出することができる。
式（ｉ）；分岐の割合（％）＝（Ｃ３＋Ｃ４）／（Ｃ１＋Ｃ２＋Ｃ３＋Ｃ４）×１００
〔上記式（ｉ）において、Ｃ３は３級炭素原子に係るピーク面積、Ｃ４は４級炭素原子に係るピーク面積、Ｃ１は１級炭素原子に係るピーク面積、Ｃ２は２級炭素原子に係るピーク面積を示す。〕
（１３Ｃ−ＮＭＲ測定方法の条件）
測定装置      ：ＦＴ  ＮＭＲ装置  Ｌａｍｂｄａ４００（日本電子社製）
測定周波数    ：１００．５ＭＨｚ
パルス条件    ：４．０μｓ
データポイント：３２７６８
遅延時間      ：１．８ｓｅｃ
周波数範囲    ：２７１００Ｈｚ
積算回数      ：２００００回
測定温度      ：８０℃
溶媒          ：ベンゼン−ｄ６／ｏ−ジクロロベンゼン−ｄ４＝１／４（ｖ／ｖ）
試料濃度      ：３質量％
試料管        ：径５ｍｍ
測定モード    ：１Ｈ完全デカップリング法
分岐炭化水素系ワックスとしては、例えば、日本精鑞（株）製のＨＮＰ−０１９０、Ｈｉ−Ｍｉｃ−１０４５、Ｈｉ−Ｍｉｃ−１０７０、Ｈｉ−Ｍｉｃ−１０８０、Ｈｉ−Ｍｉｃ−１０９０、Ｈｉ−Ｍｉｃ−２０４５、Ｈｉ−Ｍｉｃ−２０６５、Ｈｉ−Ｍｉｃ−２０９５などのマイクロクリスタリンワックスや、イソパラフィンが主成分であるワックスＥＭＷ−０００１、ＥＭＷ−０００３なども挙げられる。
【００８０】
ここに、マイクロクリスタリンワックスとは、石油ワックスの中で、主成分が直鎖状炭化水素（ノルマルパラフィン）であるパラフィンワックスとは異なり、直鎖状炭化水素の他に分岐鎖状炭化水素（イソパラフィン）や環状炭化水素（シクロパラフィン）を多く含むワックスをいい、一般に、マイクロクリスタリンワックスは、低結晶性のイソパラフィンやシクロパラフィンが多く含有されているために、パラフィンワックスに比べて結晶が小さく、パラフィンワックスに比べて分子量が大きいものである。このようなマイクロクリスタリンワックスは、炭素数が３０〜６０、質量平均分子量が５００〜８００、融点が６０〜９０℃である。
【００８１】
分岐炭化水素系ワックスを構成するマイクロクリスタリンワックスとしては、質量平均分子量６００〜８００、融点６０〜８５℃であるものが好ましい。また、低分子量のもので特に数平均分子量が３００〜１，０００のものが好ましく、４００〜８００のものがより好ましい。また、質量平均分子量と数平均分子量との比Ｍｗ／Ｍｎは１．０１〜１．２０であることが好ましい。
【００８２】
〔分岐炭化水素系ワックスの製造方法〕
以上のような分岐炭化水素系ワックスを得るための製造方法としては、原料油を特定温度に維持した状態で固化した炭化水素を分離して取り出すプレス発汗法、および石油の減圧蒸留残渣油または重質留出油である原料油に溶剤を加えて結晶化させ、濾別する溶剤抽出法の２つが挙げられるが、後者の溶剤抽出法が好ましい。また、上記の製造方法によって得られる分岐炭化水素系ワックスは着色されているため、硫酸白色土などを用いて精製してもよい。
【００８３】
第２の離型剤成分としては、以上の分岐鎖状構造および／または環状構造を有する炭化水素化合物の２種以上を組み合わせて用いることもできる。
【００８４】
トナーにおける離型剤全体の添加量は、後述する結着樹脂に対して１〜３０質量％が好ましく、５〜２０質量％がさらに好ましい。
【００８５】
トナーを構成する離型剤全体の融点は、例えば６０〜１００℃、好ましくは６０〜１００℃、より好ましくは６５〜８５℃とされる。
【００８６】
離型剤の融点は、離型剤吸熱ピークのピークトップの温度を表し、例えば「ＤＳＣ−７示差走査カロリメーター」（パーキンエルマー製）、「ＴＡＣ７／ＤＸ熱分析装置コントローラー」（パーキンエルマー製）などを用いて測定することができる。
【００８７】
具体的には、離型剤４．００ｍｇを小数点以下２桁まで精秤してアルミニウム製パン（ＫＩＴＮＯ．０２１９−００４１）に封入し、ＤＳＣ−７サンプルホルダーにセットし、測定温度０℃〜２００℃、昇温速度１０℃／分、降温速度１０℃／分の測定条件で、Ｈｅａｔ−ｃｏｏｌ−Ｈｅａｔの温度制御で行い、その２ｎｄ．Ｈｅａｔにおけるデータをもとに解析を行った。リファレンスの測定には、空のアルミニウム製パンを用いた。
【００８８】
離型剤全体としてその融点が上記の範囲にあれば、エステル系ワックス単独、および分岐炭化水素系ワックス単独の融点自体は特に限定されるものではないが、エステル系ワックス単独の融点は例えば６０〜１００℃、好ましくは７０〜９０℃であり、また、分岐炭化水素系ワックス単独の融点は５０〜１００℃、好ましくは６０〜１００℃、さらに好ましくは６５〜８５℃とされる。
【００８９】
〔その他の添加剤〕
本発明のトナーにおいては、さらに、荷電制御剤を添加したものであってもよい。荷電制御剤としては特に限定されるものではなく、負荷電制御剤としては、トナーの色調、透光性に悪影響を及ぼさない無色、白色あるいは淡色の荷電制御剤が使用可能であり、例えば、サリチル酸誘導体の亜鉛やクロムの金属錯体、カリックスアレーン系化合物、有機ホウ素化合物、含フッ素４級アンモニウム塩系化合物等が好適に用いられる。上記サリチル酸金属錯体としては、例えば、特開昭５３−１２７７２６号公報、特開昭６２−１４５２５５号公報等に記載のものが、カリックスアレーン系化合物としては、例えば、特開平２−２０１３７８号公報等に記載のものが、有機ホウ素化合物としては、例えば、特開平２−２２１９６７号公報に記載のものが、含フッ素４級アンモニウム塩系化合物としては、例えば、特開平３−１１６２号公報に記載のものが使用可能である。このような荷電制御剤を用いる場合、熱可塑性樹脂（結着樹脂）１００質量部に対して０．１〜１０質量部、好ましくは０．５〜５．０質量部使用することが望ましい。
【００９０】
また、画像の保存性を向上させるために画像安定化剤を添加してもよい。例えば特開平８−２９９３４公報の１０〜１３頁に記載及び引用されている化合物や、市販されているフェノール系、アミン系、硫黄系、リン系の化合物なども挙げることができる。同様の目的で紫外線吸収剤として例えば有機系紫外線吸収剤や無機系紫外線吸収剤を添加してもよい。有機系紫外線吸収剤としては、２−（２′−ヒドロキシ−５′−ｔ−ブチルフェニル）ベンゾトリアゾール、２−（２′−ヒドロキシ−３′，５′−ジ−ｔ−ブチルフェニル）ベンゾトリアゾール等のベンゾトリアゾール系化合物、２−ヒドロキシ−４−メトキシベンゾフェノン、２−ヒドロキシ−４−ｎ−オクチルオキシベンゾフェノン等のベンゾフェノン系化合物、フェニルサルシレート、４−ｔ−ブチルフェニルサルシレート、２，５−ｔ−ブチル−４−ヒドロキシ安息香酸ｎ−ヘキサデシルエステル、２，４−ジ−ｔ−ブチルフェニル−３′，５′−ジ−ｔ−ブチル−４′−ヒドロキシベンゾエート等のヒドロキシベンゾエート系化合物等を挙げられる。無機系紫外線吸収剤としては、酸化チタン、酸化亜鉛、酸化セリウム、酸化鉄、硫酸バリウム等を挙げることが出来るが、有機系紫外線吸収剤の方が好ましく、紫外線吸収剤としては、５０％透過率での波長が３５０〜４２０ｎｍが好ましく、より好ましくは３６０ｎｍ〜４００ｎｍであり、３５０ｎｍより低波長では、紫外線遮断能が弱く、４２０ｎｍより高波長では着色が強くなり好ましくない。添加量については特に制限はないが、色素に対して１０〜２００質量％の範囲が好ましく、５０〜１５０質量％がより好ましい。
【００９１】
本発明のトナーにおいては、トナーの流動性付与やクリーニング性向上等の観点から外添剤を添加・混合して使用することができる。このような外添剤としては特に限定されるものではないが、例えば、数平均一次粒子系が５〜３００ｎｍのシリカ、アルミナ、チタニア等の無機酸化物微粒子、チタン酸ストロンチウム、チタン酸バリウム、チタン酸カルシウム等のチタン酸化合物微粒子等を使用することができ、単独あるいは複数の外添剤を組み合わせて使用することができる。これら外添剤は、耐環境安定性や耐熱保管性の観点からシランカップリング剤、チタンカップリング剤、高級脂肪酸、シリコーンオイル等で疎水化処理して用いることが好ましい。これら外添剤の添加量はトナー１００質量部に対して０．０５〜５質量部、好ましくは０．１〜３質量部用いることが望ましい。また、ステアリン酸アルミニウム、ステアリン酸亜鉛等の滑剤も使用することができる。
【００９２】
〔本発明のトナーの特性〕
本発明のトナーは、その粒径が、体積基準のメディアン径（Ｄ５０ｖ）で３μｍ以上であって８μｍ以下であることが好ましい。
【００９３】
この範囲とすることで、本発明の色材の使用において広い色再現範囲を得ることができる可能性がある。
【００９４】
本発明のトナーの体積基準のメディアン径は、「コールターマルチサイザーＴＡ−３」（ベックマン・コールター社製）にデータ処理用のコンピューターシステム（ベックマン・コールター社製）を接続した測定装置を用いて測定・算出することができる。具体的には、トナー０．０２ｇを、界面活性剤溶液２０ｍｌ（トナーの分散を目的として、例えば界面活性剤成分を含む中性洗剤を純水で１０倍希釈した界面活性剤溶液）に添加して馴染ませた後、超音波分散を１分間行い、トナー分散液を調製し、このトナー分散液を、サンプルスタンド内の「ＩＳＯＴＯＮII」（ベックマン・コールター社製）の入ったビーカーに、測定装置の表示濃度が８％になるまでピペットにて注入する。ここで、この濃度範囲にすることにより、再現性のある測定値を得ることができる。そして、測定装置において、測定粒子カウント数を２５０００個、アパーチャ径を５０μｍにし、測定範囲である１〜３０μｍの範囲を２５６分割しての頻度値を算出し、体積積算分率の大きい方から５０％の粒子径が体積基準のメディアン径とされる。
【００９５】
また、本発明のトナーは、その体積基準の粒度分布における変動係数（ＣＶ値）が、２％以上であって２１％以下であることが好ましく、特に５％以上であって１５％以下であることが好ましい。
【００９６】
体積基準の粒度分布における変動係数は、トナー粒子の粒度分布における分散度を体積基準によって示したものであり、下記式（１）によって算出される。
【００９７】
このＣＶ値は、その値が小さい程、粒度分布がシャープであることを示し、従ってトナー粒子の大きさが揃っていることを意味する。
式（１）
ＣＶ値（％）＝  標準偏差／メディアン径（Ｄ５０ｖ）×１００
ＣＶ値を上記の範囲とすることにより、トナーがトナー粒子の大きさの揃ったものとなるため、本発明の金属化合物と色素とキナクリドン顔料の存在した粒子間での定着時の溶融特性のバラツキを抑えることができ、鮮明な画像を形成することができる。
【００９８】
また、本発明のトナーは、その軟化点温度（Ｔｓｐ）が７０℃以上であって１３０℃以下であることが好ましく、特に７０℃以上であって１２０℃以下であることが好ましい。
【００９９】
軟化点温度を上記の範囲とすることにより、定着時に加えられる熱によって生じる弊害を低減させることができ、その結果、着色剤に大きな負担をかけることなく画像を形成することができるため、形成される可視画像に、より広く安定した色再現性を得ることができる。
【０１００】
また、定着温度が極めて低温の低温定着を弊害を伴うことなく行うことができるため、電力消費の低減を実現した環境に優しい画像形成を行うことが可能となる。
【０１０１】
本発明のトナーの軟化点温度は、例えば（１）結着樹脂を得るための重合性単量体の種類や組成比を調節すること、（２）トナーの製造工程において、例えば結着樹脂を得る過程に連鎖移動剤を用い、その種類や使用量により、樹脂の分子量を調整すること、（３）離型剤などの構成材料の種類や使用量を調節すること、あるいはこれらの（１）〜（３）の手法を組み合わせることなどによって制御することができる。
【０１０２】
本発明のトナーの軟化点温度は、例えば「フローテスターＣＦＴ−５００」（島津製作所社製）を用い、トナーにより、高さ１０ｍｍの円柱形状体を形成し、この円柱形状体を、昇温速度６℃／分で加熱しながらプランジャーによって１．９６×１０ｃＰａの圧力を加え、直径１ｍｍ、長さ１ｍｍのノズルから押し出すようにし、これにより、プランジャーからの降下量と温度との関係を示す軟化流動曲線を得ることによって測定され、降下量５ｍｍにおける温度が軟化点温度とされる。
【０１０３】
〔トナーの製造方法〕
本発明のトナーを製造する方法としては、特に限定されるものではなく、粉砕法、懸濁重合法、ミニエマルション重合凝集法、乳化重合凝集法、溶解懸濁法、ポリエステル分子伸長法その他の公知の方法などを挙げることができるが、本発明のトナーを製造する方法としては、特にミニエマルション法とよばれる臨界ミセル濃度以下の濃度の界面活性剤を溶解してなる水系媒体中に、離型剤を重合性単量体中に溶解してなる重合性単量体溶液を、機械的エネルギーを利用して油滴（１０〜１０００ｎｍ）を形成して分散液を調製し、得られた分散液に水溶性重合開始剤を添加して、ラジカル重合させて得られる結着樹脂微粒子を会合（凝集／融着）してトナーを得る方法を用いることが好ましい。
【０１０４】
この理由としては、前記油滴において重合が行われるために、トナー粒子においては離型剤分子が結着樹脂に確実に包含された状態となり、従って、定着装置において定着処理が行われるまで、すなわち熱を加えられるまでは離型剤についての気化成分の発生が抑制されると考えられるからである。
【０１０５】
なお、このミニエマルション重合凝集法においては、水溶性重合開始剤を添加することに代えて、または、当該水溶性ラジカル重合開始剤を添加すると共に、油溶性ラジカル重合開始剤を前記単量体溶液中に添加してもよい。
【０１０６】
本発明のトナーを製造するための方法として、ミニエマルション重合凝集法を用いる場合に形成させる結着樹脂微粒子は、組成の異なる結着樹脂よりなる２層以上の構成とすることもでき、この場合、常法に従ったミニエマルション重合処理（第１段重合）により調製した第１樹脂粒子の分散液に、重合開始剤と重合性単量体とを添加し、この系を重合処理（第２段重合）する方法を採用することができる。
【０１０７】
本発明のトナーを製造するための方法として、ミニエマルション重合凝集法を用いる場合の一例を具体的に示すと、
（１）離型剤および必要に応じて荷電制御剤などのトナー粒子構成材料を結着樹脂となる重合性単量体に溶解または分散させて重合性単量体溶液を得る溶解・分散工程
（２）本発明の金属化合物、色素、離型剤等を水系媒体中で分散し、着色剤粒子分散液を調整する着色剤分散工程
（３）重合性単量体溶液を水系媒体中で油滴化し、ミニエマルション法により結着樹脂微粒子の分散液を調製する重合工程
（４）結着樹脂微粒子及び着色剤粒子を水系媒体中で塩析、凝集、融着させて凝集粒子を形成する凝集・融着工程
（５）凝集粒子を熱エネルギーにより熟成して形状を調整しトナー粒子の分散液を得る熟成工程
（６）トナー粒子の分散液を冷却する冷却工程
（７）冷却されたトナー粒子の分散液から当該トナー粒子を固液分離し、当該トナー粒子から界面活性剤などを除去する濾過・洗浄工程
（８）洗浄処理されたトナー粒子を乾燥する乾燥工程
（９）乾燥処理されたトナー粒子に外添剤を添加する工程
から構成される。
【０１０８】
以下、各工程について説明する。
【０１０９】
（１）溶解・分散工程；
この工程は、重合性単量体に離型剤、着色剤などのトナー粒子構成材料を溶解あるいは分散させて重合性単量体溶液を調製する工程である。
【０１１０】
離型剤の添加量としては、最終的に得られるトナーにおける離型剤の含有割合が上記の範囲となる量とされる。
【０１１１】
この重合性単量体溶液中には、後述の油溶性重合開始剤および／または他の油溶性の成分を添加することができる。
【０１１２】
（２）着色剤分散工程
この着色剤分散工程は、本発明の金属化合物、色素、離型剤等を水系媒体中で分散し、着色剤粒子分散液を調整する工程で、その他の色材を使用する場合には別途色材を調整する。分散に当たっては後述する界面活性剤を使用して分散する。
【０１１３】
着色剤微粒子の分散液は、着色剤を水系媒体中に分散することにより、調製することができる。着色剤微粒子の分散処理は、水中で界面活性剤濃度を臨界ミセル濃度（ＣＭＣ）以上にした状態で行われる。着色剤微粒子の分散処理に使用する分散機としては特に限定されないが、好ましくは超音波分散機、機械的ホモジナイザー、マントンゴーリンや圧力式ホモジナイザーなどの加圧分散機、サンドグラインダー、ゲッツマンミルやダイヤモンドファインミルなどの媒体型分散機が挙げられる。
【０１１４】
この着色剤微粒子は表面改質されていてもよく、具体的には、溶媒中に着色剤微粒子を分散させ、この分散液中に表面改質剤を添加し、この系を昇温することにより反応させ、反応終了後、着色剤微粒子を濾別し、同一の溶媒で洗浄濾過を繰り返した後、乾燥することにより、表面改質剤で処理された着色剤微粒子を得ることができる。
【０１１５】
（３）重合工程；
この重合工程の好適な一例においては、臨界ミセル濃度以下の濃度の界面活性剤を含有した水系媒体中に、上記の重合性単量体溶液を添加し、機械的エネルギーを加えて油滴を形成し、次いで水溶性ラジカル重合開始剤からのラジカルにより当該油滴中において重合反応が行われる。なお、前記水系媒体中には、核粒子として樹脂粒子が添加してあってもよい。
【０１１６】
この重合工程において、離型剤と結着樹脂とを含有する結着樹脂微粒子が得られる。この結着樹脂微粒子は、着色されていてもよく、着色されていなくてもよい。着色された結着樹脂微粒子は、着色剤を含有する単量体組成物を重合処理することにより得られる。また、着色されていない結着樹脂微粒子を使用する場合には、後述する凝集工程において、結着樹脂微粒子の分散液に、着色剤微粒子の分散液を添加し、結着樹脂微粒子と着色剤微粒子とを凝集させることでトナー粒子とすることができる。
【０１１７】
ここに、「水系媒体」とは、主成分（５０質量％以上）が水からなるものをいう。ここに、水以外の成分としては、水に溶解する有機溶媒を挙げることができ、例えばメタノール、エタノール、イソプロパノール、ブタノール、アセトン、メチルエチルケトン、テトラヒドロフランなどが挙げられる。これらのうち、樹脂を溶解しない有機溶媒であるメタノール、エタノール、イソプロパノール、ブタノールのようなアルコール系有機溶媒が特に好ましい。
【０１１８】
重合性単量体溶液を水系媒体中に分散させる方法としては、特に限定されるものではないが、機械的エネルギーにより分散させる方法が好ましく、機械的エネルギーによる油滴分散を行うための分散機としては、特に限定されるものではないが、例えば「クレアミックス」、超音波分散機、機械式ホモジナイザー、マントンゴーリンおよび圧力式ホモジナイザーなどを挙げることができる。また、分散粒子径としては、１０〜１０００ｎｍとされ、好ましくは３０〜３００ｎｍとされる。
【０１１９】
（４）凝集・融着工程；
凝集・融着工程においては、上記の重合工程により得られる結着樹脂微粒子の分散液に、当該結着樹脂微粒子が着色されていないものである場合は着色剤微粒子の分散液を添加し、結着樹脂微粒子を前記着色剤微粒子と共に水系媒体中で塩析、凝集および融着させる。この凝集・融着工程の途中段階においては、樹脂組成の異なる結着樹脂微粒子を添加して凝集させることができる。
【０１２０】
また、当該凝集・融着工程においては、結着樹脂微粒子および着色剤微粒子と共に、荷電制御剤などの内添剤粒子なども融着させることもできる。
【０１２１】
好ましい凝集・融着方法は、結着樹脂微粒子と着色剤微粒子とが存在している水系媒体中に、アルカリ金属塩および／またはアルカリ土類金属塩などからなる塩析剤を臨界凝集濃度以上の凝集剤として添加し、次いで、前記結着樹脂微粒子のガラス転移点温度以上であって、かつ用いる離型剤の融解ピーク温度以上の温度に加熱することにより、塩析を進行させると同時に凝集・融着を行う工程である。
【０１２２】
この凝集・融着工程においては、加熱により速やかに昇温させる必要があり、昇温速度は１℃／分以上とすることが好ましい。昇温速度の上限は、特に限定されないが、急速な塩析、凝集および融着の進行による粗大粒子の発生を抑制する観点から１５℃／分以下とすることが好ましい。
【０１２３】
さらに、結着樹脂微粒子および着色剤微粒子の分散液が前記ガラス転移温度以上かつ離型剤の融解ピーク温度以上の温度に到達した後、当該分散液の温度を一定時間保持することにより、塩析、凝集および融着を継続させることが肝要である。これにより、トナー粒子の成長（結着樹脂微粒子および着色剤微粒子の凝集）と、融着（粒子間の界面の消失）とを効果的に進行させることができ、最終的に得られるトナーの耐久性を向上することができる。
【０１２４】
（５）熟成工程；
この熟成工程は、熱エネルギー（加熱）により行う方法が好ましい。
【０１２５】
具体的には、凝集粒子を含む系を加熱撹拌することにより、凝集粒子の形状を所望の平均円形度になるまで、加熱温度、撹拌速度、加熱時間により調整し、トナー粒子とするものである。
【０１２６】
また、この熟成工程において、上記トナー粒子をコア粒子として、結着樹脂微粒子をさらに添加しコア粒子に付着、融着させることによって、コア−シェル構造のものとしてもよい。この場合には、シェル層を構成する結着樹脂微粒子のガラス転移点温度を、コア粒子を構成する結着樹脂微粒子のガラス転移点温度よりも２０℃以上高くすることが好ましい。
【０１２７】
また、上記の凝集・融着工程において用いた結着樹脂微粒子が、後述のイオン性解離基を有する重合性単量体を原料とする樹脂（親水性樹脂）と、イオン性解離基のない重合性単量体のみを原料とする樹脂（疎水性樹脂）とを含有して構成されている場合は、この熟成工程において、親水性樹脂を凝集粒子の表面側に、疎水性樹脂を当該凝集粒子の内部側へ配向させることによって、コア−シェル構造を有するトナー粒子を形成させることができる。
【０１２８】
（６）冷却工程；
この冷却工程は、上記のトナー粒子の分散液を冷却処理する工程である。冷却処理における冷却速度は、１〜２０℃／ｍｉｎとされる。冷却処理方法としては特に限定されるものではなく、反応容器の外部より冷媒を導入して冷却する方法や、冷水を直接反応系に投入して冷却する方法を例示することができる。
【０１２９】
（７）濾過・洗浄工程；
この濾過・洗浄工程では、上記の工程で所定温度まで冷却されたトナー粒子の分散液から当該トナー粒子を固液分離させて濾別する濾過処理と、濾別されたトナー粒子（ケーキ状の集合物）から界面活性剤や塩析剤などの付着物、熟成工程で用いたアルカリ剤を除去する洗浄処理とが施される。
【０１３０】
ここに、洗浄処理は、濾液の電気伝導度が１０μＳ／ｃｍになるまで水洗浄することにより行われる。また、濾過処理方法としては、遠心分離法、ヌッチェなどを使用して行う減圧濾過法、フィルタープレスなどを使用して行う濾過法などがあり、特に限定されるものではない。
【０１３１】
（８）乾燥工程；
この工程は、洗浄処理されたトナーケーキを乾燥処理し、乾燥されたトナー粒子を得る工程である。この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、撹拌式乾燥機などを使用することが好ましい。乾燥されたトナー粒子の水分は、５質量％以下であることが好ましく、さらに好ましくは２質量％以下とされる。なお、乾燥処理されたトナー粒子同士が、弱い粒子間引力で凝集している場合には、当該凝集体を解砕処理してもよい。ここに、解砕処理装置としては、ジェットミル、ヘンシェルミキサー、コーヒーミル、フードプロセッサーなどの機械式の解砕装置を使用することができる。
【０１３２】
（９）外添処理工程；
この工程は、乾燥処理されたトナー粒子に必要に応じて外添剤を添加する工程である。外添剤を添加するために使用される混合装置としては、ヘンシェルミキサー、コーヒーミルなどの機械式の混合装置を使用することができる。
【０１３３】
〔結着樹脂〕
本発明のトナーを構成するトナー粒子が粉砕法、溶解懸濁法などによって製造される場合には、トナーを構成する結着樹脂として、スチレン系樹脂、（メタ）アクリル系樹脂、スチレン−（メタ）アクリル系共重合体樹脂、オレフィン系樹脂などのビニル系樹脂、ポリエステル系樹脂、ポリアミド系樹脂、カーボネート樹脂、ポリエーテル、ポリ酢酸ビニル系樹脂、ポリスルフオン、エポキシ樹脂、ポリウレタン樹脂、尿素樹脂などの公知の種々の樹脂を用いることができる。これらは１種または２種以上を組み合わせて用いることができる。
【０１３４】
また、本発明のトナーを構成するトナー粒子が懸濁重合法、ミニエマルション重合凝集法、乳化重合凝集法などによって製造される場合には、トナーを構成する各樹脂を得るための重合性単量体として、例えばスチレン、ｏ−メチルスチレン、ｍ−メチルスチレン、ｐ−メチルスチレン、α−メチルスチレン、ｐ−クロロスチレン、３，４−ジクロロスチレン、ｐ−フェニルスチレン、ｐ−エチルスチレン、２，４−ジメチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレンなどのスチレンあるいはスチレンスチレン誘導体；メタクリル酸メチル、メタクリル酸エチル、メタクリル酸ｎ−ブチル、メタクリル酸イソプロピル、メタクリル酸イソブチル、メタクリル酸ｔ−ブチル、メタクリル酸ｎ−オクチル、メタクリル酸２−エチルヘキシル、メタクリル酸ステアリル、メタクリル酸ラウリル、メタクリル酸フェニル、メタクリル酸ジエチルアミノエチル、メタクリル酸ジメチルアミノエチルなどのメタクリル酸エステル誘導体；アクリル酸メチル、アクリル酸エチル、アクリル酸イソプロピル、アクリル酸ｎ−ブチル、アクリル酸ｔ−ブチル、アクリル酸イソブチル、アクリル酸ｎ−オクチル、アクリル酸２−エチルヘキシル、アクリル酸ステアリル、アクリル酸ラウリル、アクリル酸フェニルなどのアクリル酸エステル誘導体；エチレン、プロピレン、イソブチレンなどのオレフィン類；塩化ビニル、塩化ビニリデン、臭化ビニル、フッ化ビニル、フッ化ビニリデンなどのハロゲン化ビニル類；プロピオン酸ビニル、酢酸ビニル、ベンゾエ酸ビニルなどのビニルエステル類；ビニルメチルエーテル、ビニルエチルエーテルなどのビニルエーテル類；ビニルメチルケトン、ビニルエチルケトン、ビニルヘキシルケトンなどのビニルケトン類；Ｎ−ビニルカルバゾール、Ｎ−ビニルインドール、Ｎ−ビニルピロリドンなどのＮ−ビニル化合物類；ビニルナフタレン、ビニルピリジンなどのビニル化合物類；アクリロニトリル、メタクリロニトリル、アクリルアミドなどのアクリル酸またはメタクリル酸誘導体などのビニル系単量体を挙げることができる。これらのビニル系単量体は、１種または２種以上を組み合わせて使用することができる。
【０１３５】
また、重合性単量体としてイオン性解離基を有するものを組み合わせて用いることが好ましい。イオン性解離基を有する重合性単量体は、例えばカルボキシル基、スルフォン酸基、リン酸基などの置換基を構成基として有するものであって、具体的には、アクリル酸、メタクリル酸、マレイン酸、イタコン酸、ケイ皮酸、フマール酸、マレイン酸モノアルキルエステル、イタコン酸モノアルキルエステル、スチレンスルフォン酸、アリルスルフォコハク酸、２−アクリルアミド−２−メチルプロパンスルフォン酸、アシッドホスホオキシエチルメタクリレート、３−クロロ−２−アシッドホスホオキシプロピルメタクリレートなどが挙げられる。
【０１３６】
さらに、重合性単量体として、ジビニルベンゼン、エチレングリコールジメタクリレート、エチレングリコールジアクリレート、ジエチレングリコールジメタクリレート、ジエチレングリコールジアクリレート、トリエチレングリコールジメタクリレート、トリエチレングリコールジアクリレート、ネオペンチルグリコールジメタクリレート、ネオペンチルグリコールジアクリレートなどの多官能性ビニル類を用いて架橋構造の結着樹脂を得ることもできる。
【０１３７】
〔界面活性剤〕
本発明のトナーを構成するトナー粒子を懸濁重合法、ミニエマルション重合凝集法または乳化重合凝集法によって製造する場合に、結着樹脂を得るために使用する界面活性剤としては、特に限定されるものではないが、スルホン酸塩（ドデシルベンゼンスルホン酸ナトリウム、アリールアルキルポリエーテルスルホン酸ナトリウム）、硫酸エステル塩（ドデシル硫酸ナトリウム、テトラデシル硫酸ナトリウム、ペンタデシル硫酸ナトリウム、オクチル硫酸ナトリウムなど）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウムなど）などのイオン性界面活性剤を好適なものとして例示することができる。また、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールとのエステル、高級脂肪酸とポリプロピレンオキサイドとのエステル、ソルビタンエステルなどのノニオン性界面活性剤も使用することができる。これらの界面活性剤はトナーを乳化重合法によって得る場合に乳化剤として使用されるが、他の工程または使用目的で使用してもよい。
【０１３８】
〔重合開始剤〕
本発明のトナーを構成するトナー粒子を懸濁重合法、ミニエマルション重合凝集法または乳化重合凝集法によって製造する場合に、結着樹脂はラジカル重合開始剤を用いて重合することができる。
【０１３９】
懸濁重合法を用いる場合においては油溶性ラジカル重合開始剤を用いることができ、油溶性重合開始剤としては、２，２′−アゾビス−（２，４−ジメチルバレロニトリル）、２，２′−アゾビスイソブチロニトリル、１，１′−アゾビス（シクロヘキサン−１−カルボニトリル）、２，２′−アゾビス−４−メトキシ−２，４−ジメチルバレロニトリル、アゾビスイソブチロニトリルなどのアゾ系またはジアゾ系重合開始剤、ベンゾイルパーオキサイド、メチルエチルケトンペルオキサイド、ジイソプロピルペルオキシカーボネート、クメンヒドロペルオキサイド、ｔ−ブチルヒドロペルオキサイド、ジ−ｔ−ブチルペルオキサイド、ジクミルペルオキサイド、２，４−ジクロロベンゾイルペルオキサイド、ラウロイルペルオキサイド、２，２−ビス−（４，４−ｔ−ブチルペルオキシシクロヘキシル）プロパン、トリス−（ｔ−ブチルペルオキシ）トリアジンなどの過酸化物系重合開始剤や過酸化物を側鎖に有する高分子開始剤などを挙げることができる。
【０１４０】
また、ミニエマルション重合凝集法または乳化重合凝集法を用いる場合においては水溶性ラジカル重合開始剤を使用することができ、水溶性ラジカル重合開始剤としては、過硫酸カリウム、過硫酸アンモニウムなどの過硫酸塩、アゾビスアミノジプロパン酢酸塩、アゾビスシアノ吉草酸およびその塩、過酸化水素などを挙げることができる。
【０１４１】
〔連鎖移動剤〕
本発明のトナーを構成するトナー粒子を懸濁重合法、ミニエマルション重合凝集法または乳化重合凝集法によって製造する場合に、結着樹脂の分子量を調整することを目的として、一般的に用いられる連鎖移動剤を用いることができる。
【０１４２】
連鎖移動剤としては、特に限定されるものではなく、例えばｎ−オクチルメルカプタン、ｎ−デシルメルカプタン、ｔｅｒｔ−ドデシルメルカプタンなどのメルカプタン、ｎ−オクチル−３−メルカプトプロピオン酸エステル、ターピノーレン、四臭化炭素およびα−メチルスチレンダイマーなどが使用される。
【０１４３】
〔着色剤〕
本発明のトナーをフルカラー用現像剤として使用する場合、本発明のトナー以外に、イエロートナー、マゼンタトナー、ブラックトナーなどと組み合わせて使用することができる。本発明の着色剤以外の色を構成する構成する着色剤としては、公知の無機または有機着色剤を使用することができる。以下に、具体的な着色剤を示す。
【０１４４】
黒色の着色剤としては、例えば、ファーネスブラック、チャンネルブラック、アセチレンブラック、サーマルブラック、ランプブラックなどのカーボンブラックや、マグネタイト、フェライトなどの磁性粉が挙げられる。
【０１４５】
また、オレンジもしくはイエロー用の着色剤としては、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１３８などが挙げられる。
【０１４６】
また、グリーンもしくはシアン用の着色剤としては、Ｃ．Ｉ．ピグメントブルー１５、Ｃ．Ｉ．ピグメントブルー１５；２、Ｃ．Ｉ．ピグメントブルー１５；３、Ｃ．Ｉ．ピグメントブルー１５；４、Ｃ．Ｉ．ピグメントブルー１６、Ｃ．Ｉ．ピグメントブルー６０、Ｃ．Ｉ．ピグメントブルー６２、Ｃ．Ｉ．ピグメントブルー６６、Ｃ．Ｉ．ピグメントグリーン７などが挙げられる。
【０１４７】
また、マゼンタもしくはレッド用の着色剤としては、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８；１、Ｃ．Ｉ．ピグメントレッド５３；１、Ｃ．Ｉ．ピグメントレッド５７；１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２などが挙げられる。
【０１４８】
以上の着色剤は、単独でまたは２種類以上を組み合わせて用いることができる。
【０１４９】
また、着色剤の添加量はトナー全体に対して１〜３０質量％、好ましくは２〜２０質量％の範囲とされる。
【０１５０】
着色剤としては、表面改質されたものを使用することもできる。その表面改質剤としては、従来公知のものを使用することができ、具体的にはシランカップリング剤、チタンカップリング剤、アルミニウムカップリング剤などが好ましく用いることができる。
【０１５１】
〔凝集剤〕
本発明のトナーを構成するトナー粒子をミニエマルション重合凝集法または乳化重合凝集法によって製造する場合に、結着樹脂を得るために使用する凝集剤としては、例えばアルカリ金属塩およびアルカリ土類金属塩を挙げることができる。凝集剤を構成するアルカリ金属としては、リチウム、カリウム、ナトリウムなどが挙げられ、凝集剤を構成するアルカリ土類金属としては、マグネシウム、カルシウム、ストロンチウム、バリウムなどが挙げられる。これらのうち、カリウム、ナトリウム、マグネシウム、カルシウム、バリウムが好ましい。前記アルカリ金属またはアルカリ土類金属の対イオン（塩を構成する陰イオン）としては、塩化物イオン、臭化物イオン、ヨウ化物イオン、炭酸イオン、硫酸イオンなどが挙げられる。
【０１５２】
〔トナー粒子の平均円形度〕
本発明のトナーは、このトナーを構成する個々のトナー粒子について、転写効率の向上の観点から、下記式（３）で示される平均円形度が０．９２０〜１．０００であることが好ましく、より好ましくは０．９３０〜０．９８０である。
式（３）；  平均円形度＝円相当径から求めた円の周囲長／粒子投影像の周囲長
〔外添剤〕
本発明の画像形成方法において用いられるトナーには、流動性、帯電性の改良およびクリーニング性の向上などの目的で、いわゆる外添剤を添加して使用することができる。これら外添剤としては特に限定されるものではなく、種々の無機微粒子、有機微粒子及び滑剤を使用することができる。
【０１５３】
この無機微粒子としては、シリカ、チタニア、アルミナなどの無機酸化物粒子を使用することが好ましく、さらに、これら無機微粒子はシランカップリング剤やチタンカップリング剤などによって疎水化処理されていることが好ましい。また、有機微粒子としては数平均一次粒子径が１０〜２０００ｎｍ程度の球形のものを使用することができる。この有機微粒子としては、ポリスチレン、ポリメチルメタクリレート、スチレン−メチルメタクリレート共重合体などの重合体を使用することができる。
【０１５４】
これらの外添剤の添加割合は、トナーにおいて０．１〜５．０質量％、好ましくは０．５〜４．０質量％となる割合である。また、外添剤としては種々のものを組み合わせて使用してもよい。
【０１５５】
〔現像剤〕
本発明のトナーは、磁性または非磁性の一成分現像剤として使用することもできるが、キャリアと混合して二成分現像剤として使用することもできる。
【０１５６】
本発明のトナーと組み合わせて使用することのできるキャリアとしては、従来より２成分現像用のキャリアとして公知のものを使用することができ、例えば、鉄やフェライト等の磁性体粒子からなるキャリア、このような磁性体粒子を樹脂で被覆してなる樹脂コートキャリア、あるいは磁性体微粉末を結着樹脂中に分散してなるバインダー型キャリア等を使用することができる。これらのキャリアの中でも、被覆樹脂としてシリコーン系樹脂、オルガノポリシロキサンとビニル系単量体との共重合樹脂（グラフト樹脂）またはポリエステル系樹脂を用いた樹脂コートキャリアを使用することがトナースペント等の観点から好ましく、特にオルガノポリシロキサンとビニル系単量体との共重合樹脂にイソシアネートを反応させて得られた樹脂で被覆したキャリアが、耐久性、耐環境安定性及び耐スペント性の観点から好ましい。上記ビニル系単量体としては、イソシアネートと反応性を有する水酸基等の置換基を有する単量体を使用する必要がある。また、キャリアの体積平均粒径は２０〜１００μｍ、好ましくは２０〜６０μｍのものを使用することが高画質の確保とキャリアかぶり防止の観点から好ましい。
【０１５７】
二成分現像剤として用いる場合には、例えば後述するタンデム型の画像形成装置により、弊害を伴うことなく高速で良好な画質を有するフルカラー画像を得ることが可能となる。また、トナーの構成材料を適宜に選択することにより、定着時の紙温度が１００℃程度とされる、いわゆる低温定着に好適に用いることもできる。
【０１５８】
本発明のトナーを二成分現像剤として使用する場合において、キャリアとしては、鉄、フェライト、マグネタイトなどの金属、それらの金属とアルミニウム、鉛などの金属との合金などの従来から公知の材料からなる磁性粒子を用いることができ、特にフェライト粒子が好ましい。また、キャリアは、その体積平均粒径が１５〜１００μｍであることが好ましく、特に２５〜８０μｍであることが好ましい。
【０１５９】
また、非磁性の一成分現像剤として用いる場合には、当該現像剤を構成するトナー自体が、帯電部材や現像ローラ面に摺擦および押圧されることによって帯電されることとなるため、現像装置の構造を簡略化することができ、従って画像形成装置全体をコンパクト化することができることから、スペース的に制限のある作業環境においても色再現性に優れたフルカラー画像を形成することが可能となる。
【０１６０】
〔本発明のトナーを用いた画像形成に用いられる画像形成装置〕
次に、本発明に係るトナーを用いて行う画像形成方法について説明する。本発明に係るトナーを用いて行う電子写真方式の画像形成方法は、少なくとも以下の工程を有するものである。すなわち、
（１）静電潜像担持体（感光体）上に静電潜像を形成する静電潜像形成工程
（２）本発明に係るトナーを含有してなる現像剤を用いて、静電潜像担持体上に形成された静電潜像を現像してトナー画像を形成する現像工程
（３）静電潜像担持体上に形成されたトナー画像を用紙等の転写体上に転写する転写工程
（４）転写体上に転写されたトナー像を定着する定着工程。
【０１６１】
なお、上記４つの工程の他の工程を有していてもよい。たとえば、トナー画像を転写した後、静電潜像担持体表面に残留するトナーを除去するクリーニング工程を有するものが好ましい。また、転写工程では、静電潜像担持体より記録媒体上へのトナー画像の転写を中間転写体を介して行うものでもよい。
【０１６２】
本発明に係るトナーを用いた画像形成方法によれば、いわゆる低温定着が可能になり、高光沢な画質を有するトナー画像が得られる。また、優れた現像性、転写性、流動性、及び保管性を長期にわたり維持することが可能である。さらに、低温定着を実現することにより画像形成時のエネルギー消費量を従来よりも一層抑制することが可能になる。
【０１６３】
図１は、本発明に係るトナーを二成分系現像剤とした時に使用可能な画像形成装置の一例を示す概略図である。
【０１６４】
図１において、１Ｙ、１Ｍ、１Ｃ、１Ｋ、は感光体、４Ｙ、４Ｍ、４Ｃ、４Ｋは現像装置（現像手段）、５Ｙ、５Ｍ、５Ｃ、５Ｋは１次転写手段としての１次転写ロール、５Ａは２次転写手段としての２次転写ロール、６Ｙ、６Ｍ、６Ｃ、６Ｋはクリーニング装置、７は中間転写体ユニット、２４は熱ロール式定着装置、７０は中間転写体を示す。
【０１６５】
この画像形成装置は、タンデム型カラー画像形成装置と呼ばれるもので、複数組の画像形成部１０Ｙ、１０Ｍ、１０Ｃ、１０Ｋと、転写部としての無端ベルト状中間転写体ユニット７と、トナー画像１７を有する記録部材Ｐを搬送する無端ベルト状の給紙搬送手段２１及び定着手段としての熱ロール式定着装置２４とを有する。画像形成装置の本体Ａの上部には、原稿画像読み取り装置ＳＣが配置されている。
【０１６６】
各感光体に形成される異なる色のトナー像の１つとしてイエロー色の画像を形成する画像形成部１０Ｙは、第１の感光体としてのドラム状の感光体１Ｙ、感光体１Ｙの周囲に配置された帯電手段２Ｙ、露光手段３Ｙ、現像手段４Ｙ、１次転写手段としての１次転写ロール５Ｙ、クリーニング手段６Ｙを有する。また、別の異なる色のトナー像の１つとしてマゼンタ色の画像を形成する画像形成部１０Ｍは、第１の感光体としてのドラム状の感光体１Ｍ、感光体１Ｍの周囲に配置された帯電手段２Ｍ、露光手段３Ｍ、現像手段４Ｍ、１次転写手段としての１次転写ロール５Ｍ、クリーニング手段６Ｍを有する。また、別の異なる色のトナー像の１つとしてシアン色の画像を形成する画像形成部１０Ｃは、第１の感光体としてのドラム状の感光体１Ｃ、感光体１Ｃの周囲に配置された帯電手段２Ｃ、露光手段３Ｃ、現像手段４Ｃ、１次転写手段としての１次転写ロール５Ｃ、クリーニング手段６Ｃを有する。
【０１６７】
さらに、他の異なる色のトナー像の１つとして黒色の画像を形成する画像形成部１０Ｋは、第１の感光体としてのドラム状の感光体１Ｋ、該感光体１Ｋの周囲に配置された帯電手段２Ｋ、露光手段３Ｋ、現像手段４Ｋ、１次転写手段としての１次転写ロール５Ｋ、クリーニング手段６Ｋを有する。
【０１６８】
無端ベルト状中間転写体ユニット７は、複数のロールにより巻回され、回動可能に支持された中間転写エンドレスベルト状の第２の像担持体としての無端ベルト状中間転写体７０を有する。
【０１６９】
画像形成部１０Ｙ、１０Ｍ、１０Ｃ、１０Ｋより形成された各色の画像は、１次転写ロール５Ｙ、５Ｍ、５Ｃ、５Ｋにより、回動する無端ベルト状中間転写体７０上に逐次転写されて、合成されたカラー画像が形成される。給紙カセット２０内に収容された転写材として用紙等の記録部材Ｐは、給紙搬送手段２１により給紙され、複数の中間ロール２２Ａ、２２Ｂ、２２Ｃ、２２Ｄ、レジストロール２３を経て、２次転写手段としての２次転写ロール５Ａに搬送され、記録部材Ｐ上にカラー画像が一括転写される。カラー画像が転写された記録部材Ｐは、熱ロール式定着装置２４により定着処理され、排紙ロール２５に挟持されて機外の排紙トレイ２６上に載置される。
【０１７０】
一方、２次転写ロール５Ａにより記録部材Ｐにカラー画像を転写した後、記録部材Ｐを曲率分離した無端ベルト状中間転写体７０は、クリーニング手段６Ａにより残留トナーが除去される。
【０１７１】
画像形成処理中、１次転写ロール５Ｋは常時、感光体１Ｋに圧接している。他の１次転写ロール５Ｙ、５Ｍ、５Ｃはカラー画像形成時にのみ、それぞれ対応する感光体１Ｙ、１Ｍ、１Ｃに圧接する。
【０１７２】
２次転写ロール５Ａは、ここを記録部材Ｐが通過して２次転写が行われるときにのみ、無端ベルト状中間転写体７０に圧接する。
【０１７３】
この様に感光体１Ｙ、１Ｍ、１Ｃ、１Ｋ上に帯電、露光、現像によりトナー像を形成し、無端ベルト状中間転写体７０上で各色のトナー像を重ね合わせ、一括して記録部材Ｐに転写し、定着装置２４で加圧及び加熱により固定して定着する。トナー像を記録部材Ｐに転移させた後の感光体１Ｙ、１Ｍ、１Ｃ、１Ｋは、クリーニング装置６Ａで転写時に感光体に残されたトナーを清掃した後、上記の帯電、露光、現像のサイクルに入り、次の像形成が行われる。
【０１７４】
筐体８は、画像形成部１０Ｙ、１０Ｍ、１０Ｃ及び１０Ｋと中間転写体ユニット７を収容する。筐体８は支持レール８２Ｌ及び８２Ｒにより、画像形成装置の本体Ａから引き出すことができる。中間転写体ユニット７はローラー７１、７２、７３、７４、７６及び７７を用いて回転可能な無端ベルト状中間転写体７０を有する。
【０１７５】
また、非磁性一成分系現像剤を用いるフルカラー画像形成方法は、例えば、前述した二成分系現像剤用の現像手段を公知の非磁性一成分系現像剤用の現像手段に交換した画像形成装置を用いることにより実現が可能である。
【０１７６】
また、本発明に係るトナーを用いる画像形成方法で実施可能な定着方法は、特に限定されるものではなく、公知の定着方式により対応が可能である。公知の定着方式としては、加熱ローラと加圧ローラからなるローラ定着方式、加熱ローラと加圧ベルトからなる定着方式、加熱ベルトと加圧ローラで構成される定着方式、加熱ベルトと加圧ベルトからなるベルト定着方式等がありいずれの方式でもよい。また加熱方式としてはハロゲンランプによる方式、ＩＨ定着方式など、公知のいずれの加熱方式を採用することができる。
【０１７７】
以下、具体的な定着装置の具体例として、加熱ローラを用いた定着装置と、加熱ローラと加圧ベルトからなる定着装置について説明する。図２は、加熱ローラを用いた定着装置の一例を示す概略図である。
【０１７８】
図２に示す定着装置２４は、加熱ロール２４０と、これに当接する加圧ロール２４１とを備えている。なお、図２おいて、２４６は分離爪、Ｐはトナー像１７が形成された用紙（転写紙）である。
【０１７９】
加熱ロール２４０は、たとえば、フッ素樹脂や弾性体からなる被覆層２４０ｂが芯金２４０ａの表面に形成されてなり、線状ヒーターよりなる加熱部材２４４を内包している。２４０ｃは離型層（耐熱性樹脂層）を表す。
【０１８０】
芯金２４０は、金属から構成され、その内径は１０〜７０ｍｍとされる。芯金２４０を構成する金属は、特に限定されるものではないが、たとえば、鉄、アルミニウム、銅等の金属や、これらの合金を挙げることができる。
【０１８１】
芯金２４０ａの肉厚は０．１〜１５ｍｍとされ、省エネの要請（薄肉化）と、強度（構成材料に依存）とのバランスを考慮して決定することが好ましい。たとえば、０．５７ｍｍの鉄よりなる芯金と同等の強度を、アルミニウムよりなる芯金で保持するためには、その肉厚を０．８ｍｍ程度とすることが好ましい。
【０１８２】
被覆層２４０ｃの表面を構成するフッ素樹脂としては、ポリテトラフルオロエチレン（ＰＴＦＥ）及びテトラフルオロエチレン−パーフルオロアルキルビニルエーテル共重合体（ＰＦＡ）などが挙げられる。
【０１８３】
フッ素樹脂からなる被覆層２４０ｃの厚みは１０〜５００μｍとされ、好ましくは２０〜４００μｍとされる。
【０１８４】
フッ素樹脂からなる被覆層２４０ｃの厚みが１０μｍ未満であると、被覆層としての機能を十分に発揮することができず、定着装置としての耐久性を確保することが困難になる。一方、被覆層２４０ｃの厚みが５００μｍを超えると、被覆層表面に紙粉によるキズがつき易くなる。発生したキズ部にはトナー等が付着し易いので、これに起因する画像汚れの発生が懸念されることになる。
【０１８５】
また、被覆層２４０ｃを構成する弾性体としては、ＬＴＶ、ＲＴＶ、ＨＴＶなどの耐熱性の良好なシリコンゴム及びシリコンスポンジゴムなどを用いることが好ましい。
【０１８６】
被覆層２４０ｃを構成する弾性体のアスカーＣ硬度は、８０°未満とされ、好ましくは６０°未満とされる。
【０１８７】
また、被覆層２４０ｃの厚みは０．１〜３０ｍｍが好ましく、０．１〜２０ｍｍがより好ましい。
【０１８８】
加熱部材２４４としては、ハロゲンヒーターを好適に使用することができる。
【０１８９】
加圧ロール２５０は、弾性体からなる被覆層２５０ｂが芯金２５０ａ表面に形成されてなる。被覆層２５０ｂを構成する弾性体は、特に限定されるものではなく、ウレタンゴム、シリコンゴムなどの各種軟質ゴム及びスポンジゴムが挙げられるが、この中でも、シリコンゴム及びシリコンスポンジゴムが好ましい。
【０１９０】
被覆層２５０ｂの厚みは０．１〜３０ｍｍが好ましく、０．１〜２０ｍｍがより好ましい。
【０１９１】
また、定着温度（加熱ロール２４０の表面温度）は定着時に用紙の温度を１００℃前後にすることのできる温度で、後述する定着線速にもよるが、７０〜１８０℃である。また、定着線速は８０〜６４０ｍｍ／ｓｅｃが好ましく、加熱ロール２４０と加圧ロール２５０のニップ幅は８〜４０ｍｍ、好ましくは１１〜３０ｍｍに設定する。
【０１９２】
なお、分離爪２４６は、加熱ロール２４０に熱定着された用紙が、加熱ロールに巻き付くのを防止するため設けられている。２４６ａは剥離バッフル、２４６ｂはそのホルダーを表す。
【０１９３】
また、本発明に係るトナーを使用する場合、加熱部材から供給される熱を用紙に効率よく供給できる構造の定着装置を用いることが好ましい。具体的には、加熱部材あるいは加圧部材のいずれか一方に耐熱性のベルトを用いるベルト定着と呼ばれる方式の定着装置を用いることが好ましい。
【０１９４】
図３に、ベルト定着方式の定着装置（ベルトと加熱ローラを用いたタイプ）の一例を示す。図３に示す定着装置２４は、ニップ幅を確保するためにベルトと加熱ローラを用いたタイプのもので、加熱ローラ２４０とシームレスベルト２４１、及びシームレスベルト２４１を介して加熱ローラ２４０に押圧される圧力パッド（圧力部材）２４２ａ、圧力パッド（圧力部材）２４２ｂ、前記潤滑剤供給部材２４３とで主要部が構成されている。前記潤滑剤供給部材２４３は潤滑剤保持部材２４３ａと潤滑剤透過量規制膜２４３ｂからなる。Ｂは加熱ローラ２４０の回転方向を表す。
【０１９５】
加熱ローラ２４０は、金属製のコア（円筒状芯金）２４０ａの周囲に耐熱性弾性体層２４０ｂ、及び離型層（耐熱性樹脂層）２４０ｃより形成され、コア２４０ａの内部には加熱源としてハロゲンランプ２４４が配置されている。加熱ローラ２４０の表面温度は温度センサ２４５により計測され、その計測信号に基づいて図示しない温度コントローラによりハロゲンランプ２４４がフィードバック制御され、加熱ローラ２４０表面が一定温度になるように調整される。シームレスベルト２４１は、加熱ローラ２４０に対し所定の角度で巻き付けられるように接触し、ニップ部を形成している。
【０１９６】
シームレスベルト２４１の内側には、低摩擦層を表面に有する圧力パッド２４２がシームレスベルト２４１を介して加熱ローラ２４０に押圧される状態で配置されている。圧力パッド２４２は、強いニップ圧がかかる圧力パッド２４２ａと、弱いニップ圧がかかる圧力パッド２４２ｂとが設けられ、金属製等のホルダ２４２ｃに保持されている。
【０１９７】
ホルダ２４２ｃには、シームレスベルト２４１がスムーズに摺動回転するようにベルト走行ガイドが取り付けられている。ベルト走行ガイドはシームレスベルト２４１内面と摺擦するため摩擦係数が低い部材が望ましく、かつ、シームレスベルト２４１から熱を奪いにくいように熱伝導の低い部材が好ましい。なお、シームレスベルト２４１の材質の具体例としては、たとえばポリイミドが挙げられる。
【実施例】
【０１９８】
以下、本発明の具体的な実施例について説明するが、本発明はこれらに限定されるものではない。
【０１９９】
（シアントナーの製造例１：粉砕法によるトナーの製造）
〈工程Ａ〉
ポリエステル樹脂（ビスフェノールＡ−エチレンオキサイド付加物、テレフタル酸およびトリメリット酸の縮合物、重量平均分子量２００００）１００質量部と、分岐炭化水素ワックス（マイクロクリスタリンワックス：ＨＮＰ−０１９０、日本精鑞製）１質量部とエステルワックス（１−６）６質量部と、ジベンジル酸ホウ素よりなる荷電制御剤１質量部とを、ヘンシェルミキサ（三井三池鉱業社製）に投入し、撹拌羽の周速を２５ｍ／秒に設定して５分間かけて混合処理した。ヘンシェルミキサのジャケットには、９℃の冷却水を流して混合した。混合物の温度は２５℃以下を保った。
【０２００】
〈工程Ｂ〉
工程Ａに引き続き、シリコンフタロシアニン（Ｉ−１）で表される化合物５．５質量部、ヘンシェルミキサ（三井三池鉱業社製）に投入し、撹拌羽の周速を４０ｍ／秒に設定して３０分間かけて混合処理した。ヘンシェルミキサのジャケットには、４０℃の温水を流し混合した。混合中の混合物の温度は４７℃であった。
【０２０１】
〈工程Ｃ〉
得られた混合物を二軸押出混練機によって１４０℃に加熱しながら混練した。混練機吐出部での混練物の温度は、１４５℃であった。その後混練物を６時間かけて放冷した。
【０２０２】
〈粉砕、分級工程〉
２８℃に達した時点で、ハンマーミルによって粗粉砕した後、ターボミル粉砕機（ターボ工業社製）によって粉砕処理し、更に、コアンダ効果を利用した気流分級機で微粉分級処理を行うことにより、体積基準メディアン径が５．４μｍのトナー粒子を得た。
【０２０３】
〈外添剤処理工程〉
得られたトナー粒子に、ヘキサメチルシラザン処理したシリカ（平均一次粒径１２ｎｍ）０．６質量部およびｎ−オクチルシラン処理した二酸化チタン（平均一次粒径２４ｎｍ）０．８質量部よりなる外添剤を添加し、ヘンシェルミキサ（三井三池鉱業社製）を用い、撹拌羽の周速３５ｍ／秒、処理温度３５℃、処理時間１５分間の条件で混合する外添処理を行うことにより、シアントナー（以下、「トナー（１）」とする。）を得た。
【０２０４】
なお、トナー粒子は、外添剤の添加によっては、その形状および粒径は変化しなかった。
【０２０５】
（比較用シアントナーの製造例：粉砕法によるトナーの製造）
シアントナーの製造例１において、分岐炭化水素ワックス（マイクロクリスタリンワックス）１．０質量部とエステルワックス（１−６）６．０質量部に代えて、エステルワックス（１−６）７．０質量部に代えたこと以外はシアントナーの製造例１と同様の手法によって体積基準メディアン径が５．５μｍのトナー粒子を得、得られたトナー粒子に外添剤を添加することにより、シアントナー（以下、「比較用マゼンタトナー（Ｈ１）」とする。）を得た。
【０２０６】
又、表２〜４に記載した如く変更した以外は、シアントナーの製造例１と同様にして比較用シアントナー（Ｈ２）を得た。
【０２０７】
（シアントナーの製造例２：乳化会合法によるトナーの製造）
（１）一般式（Ｉ）のシリコンフタロシアニン分散液の調製例１
ｎ−ドデシル硫酸ナトリウム  ７．０質量部をイオン交換水１６０質量部に撹拌溶解することによって界面活性剤水溶液を調製した。この界面活性剤水溶液に、色素として化合物（Ｉ−１７）で表される化合物２０．０質量部を徐々に添加し、次いで、「クレアミックスＷモーションＣＬＭ−０．８」（エムテクニック社製）を用いて分散処理することにより、色素微粒子が分散された色素微粒子分散液（以下、「一般式（Ｉ）のシリコンフタロシアニン分散液（１）」とする。）を調製した。
【０２０８】
この色素微粒子分散液（１）における色素微粒子の粒子径について、体積基準のメディアン径を測定したところ、２５２ｎｍであった。
【０２０９】
なお、体積基準のメディアン径は、「ＭＩＣＲＯＴＲＡＣ  ＵＰＡ−１５０」（ＨＯＮＥＹＷＥＬＬ社製）を用い、サンプル屈折率１．５９、サンプル比重１．０５（球状粒子換算）、溶媒屈折率１．３３、溶媒粘度０．７９７（３０℃）および１．００２（２０℃）の測定条件により、測定セルにイオン交換水を投入することによって０点調整を行うことによって測定した。
【０２１０】
（２）トナー粒子の調製例１
Ａ．コア部用樹脂粒子の調製
（ａ）第１段重合
撹拌装置、温度センサ、冷却管、窒素導入装置を取り付けた反応容器に、ドデシル硫酸ナトリウム（Ｃ１０Ｈ２１（ＯＣＨ２ＣＨ２）２ＳＯ３Ｎａ）よりなるアニオン系界面活性剤４質量部をイオン交換水３０４０質量部に溶解させた界面活性剤水溶液を仕込み、過硫酸カリウム（ＫＰＳ）１０質量部をイオン交換水４００質量部に溶解させた重合開始剤溶液を添加し、液温を７５℃に昇温させた後、スチレン５３２質量部、ｎ−ブチルアクリレート２００質量部、メタクリル酸６８質量部およびｎ−オクチルメルカプタン１６．４質量部よりなる重合性単量体溶液を１時間かけて滴下後、７５℃にて２時間加熱、撹拌することにより重合（第１段重合）を行い、樹脂粒子（１Ｈ）を含有する樹脂粒子分散液（１Ｈ）を調製した。
【０２１１】
なお、得られた樹脂粒子（１Ｈ）の重量平均分子量は１６５００であった。
【０２１２】
（ｂ）第２段重合
撹拌装置を取り付けたフラスコ内に、スチレン１０１．１質量部、ｎ−ブチルアクリレート６２．２質量部、メタクリル酸１２．３質量部およびｎ−オクチルメルカプタン１．７５質量部からなる重合性単量体溶液を仕込み、その後分岐炭化水素ワックス（マイクロクリスタリンワックス：ＨＮＰ−０１９０、日本精鑞製）１０．０質量部と、エステルワックス（１−２）８３．０質量部を添加し、内温を９０℃に加温して溶解させることによって単量体溶液を調製した。
【０２１３】
一方、第１段重合において用いたアニオン系界面活性剤３質量部をイオン交換水１５６０質量部に溶解させた界面活性剤水溶液を仕込み、内温が９８℃となるよう加熱した。この界面活性剤水溶液に、第１段重合において得られた樹脂粒子（１Ｈ）３２．８質量部（固形分換算）を添加し、更に、上記ワックスを含有する単量体溶液を添加した後、循環経路を有する機械式分散機「クレアミックス」（エムテクニック社製）を用い、８時間かけて混合分散することにより、分散粒子径３４０ｎｍの乳化粒子（油滴）を含有する乳化粒子分散液を調製した。
【０２１４】
次いで、この分散液に、過硫酸カリウム６質量部をイオン交換水２００質量部に溶解させた重合開始剤溶液を添加し、この系を９８℃にて１２時間にわたって加熱撹拌することにより重合（第２段重合）を行い、樹脂粒子（１ＨＭ）を含有する樹脂粒子分散液（１ＨＭ）を調製した。
【０２１５】
なお、得られた樹脂粒子（１ＨＭ）の重量平均分子量は２３０００であった。
【０２１６】
（ｃ）第３段重合
第２段重合において得られた樹脂粒子分散液（１ＨＭ）に、過硫酸カリウム５．４５質量部をイオン交換水２２０質量部に溶解させた重合開始剤溶液を添加し、８０℃の温度条件下に、スチレン２９３．８質量部、ｎ−ブチルアクリレート１５４．１質量部およびｎ−オクチルメルカプタン７．０８質量部からなる重合性単量体溶液を１時間かけて滴下した。滴下終了後、２時間にわたって加熱撹拌することにより重合（第３段重合）を行った後、２８℃まで冷却しコア部用樹脂粒子（１）を含有する樹脂粒子分散液を得た。
【０２１７】
得られたコア部用樹脂粒子（１）の重量平均分子量は２６８００であった。
【０２１８】
（Ｃ）トナー粒子の調製
（ａ）コア部の形成
〈工程Ａ〉
撹拌装置、温度センサ、冷却管、窒素導入装置を取り付けた反応容器に、コア部用樹脂粒子（１）４２０．７質量部、イオン交換水５００質量部およびシリコンフタロシアニン分散液（１）  ６０．５質量部を仕込んで撹拌し、内温が３０℃となるよう調整した後、濃度５モル／リットルの水酸化ナトリウム水溶液を添加することによってｐＨを１０に調整した。
【０２１９】
〈工程Ｂ〉
次いで、塩化マグネシウム６水和物２質量部をイオン交換水１０００質量部に溶解した水溶液を、撹拌下、３０℃にて１０分間かけて添加した。３分間放置した後に昇温を開始し、この系を６０分間かけて７５℃まで昇温した。
【０２２０】
引き続き、「コールターマルチサイザー３」（ベックマン・コールター社製）にて会合粒子の平均粒径を測定し、体積基準のメディアン径が６．５μｍになった時点で、塩化ナトリウム８．２質量部をイオン交換水５０質量部に溶解した水溶液を添加して粒子成長を停止させた。
【０２２１】
〈工程Ｃ〉
更に、液温度８０℃にて４時間にわたって加熱、撹拌することにより融着を継続させることにより、トナー粒子含有液を得た。
【０２２２】
得られたトナー粒子含有液について、「ＦＰＩＡ２１００」（システックス社製）を用い、平均円形度を測定したところ、０．９４０であった。
【０２２３】
８℃／分の条件で３０℃にまで冷却した。得られたトナー母体について、「ＦＰＩＡ２０００」（システックス社製）を用い、平均円形度を測定したところ、０．９６８であった。
【０２２４】
〈洗浄・乾燥工程〉
次いで、生成した粒子を濾過し、更に４５℃のイオン交換水による洗浄を繰り返し、４０℃の温風で乾燥することにより、製造例１と同様の手法によって体積基準メディアン径が６．４μｍのトナー粒子を得た。
【０２２５】
〈外添剤処理工程〉
得られたトナー粒子に、ヘキサメチルシラザン処理したシリカ（平均一次粒径１２ｎｍ）０．６質量部およびｎ−オクチルシラン処理した二酸化チタン（平均一次粒径２４ｎｍ）０．８質量部よりなる外添剤を添加し、ヘンシェルミキサ（三井三池鉱業社製）を用い、撹拌羽の周速３５ｍ／秒、処理温度３５℃、処理時間１５分間の条件で混合する外添処理を行うことにより、シアントナー（以下、「シアントナー（２）」とする。）を得た。
【０２２６】
なお、トナー粒子は、外添剤の添加によっては、その形状および粒径は変化しなかった。
【０２２７】
（シアントナーの製造例３〜１８：乳化会合法によるトナーの製造）
シアントナーの製造例２において、下記表２〜３に示すように各色材、離型剤等を変更したほかは、製造例２と同様にして、トナー粒子を得、更にこの得られたトナー粒子に対して外添処理を施すことにより、シアントナー（以下、各々、「シアントナー（３）〜（１８）」とする。）を得た。なお、表２中のシリコンフタロシアニンの添加率は、外添剤処理前のトナー粒子の全質量に対する、色素の添加率を表す。また、表３中の分岐炭化水素ワックスとエステルワックスの添加率は、分岐炭化水素ワックスとエステルワックスの合計質量に対する、各ワックスの添加率を表す。表３中の全ワックス添加率は、外添剤処理前のトナー粒子の全質量に対する、全ワックスの質量の比を表す。
【０２２８】
（比較シアン用トナーの製造例３〜６）
シアントナーの製造例２において、下記表２〜３に示すように各色材、離型剤等を変更したほかは、調製例２と同様にして比較用のトナー粒子を得、更にこの得られたトナー粒子に対して外添処理を施すことにより、比較用のシアントナー（以下、各々、「比較用シアントナー（Ｈ３）〜（Ｈ６）」）を得た。
【０２２９】
（現像剤の製造例１〜１８および比較用現像剤１〜６の製造例）
シアントナー（１）〜（１８）および比較用シアントナー（Ｈ１）〜（Ｈ６）の各々に、シリコーン樹脂を被覆した体積平均粒径６０μｍのフェライトキャリアを、前記シアントナーの濃度が６質量％となるよう混合することにより、現像剤（１）〜（１８）および比較用現像剤（Ｈ１）〜（Ｈ６）を得た。
【０２３０】
【表２】
2010002893.tif 000014
【０２３１】
スクエアリウム１の構造を下記に示す。
【０２３２】
【化１２】
2010002893.tif 000015
【０２３３】
【表３】
2010002893.tif 000016
【０２３４】
表３中、マイクロクリスタリンワックスとしては、ＨＮＰ−０１９０（日本精鑞製）、イソパラフィンワックスとしては、Ｈｉ−Ｍｉｃ−１０４５（日本精鑞製）、シクロパラフィンワックスとしてはＨｉ−Ｍｉｃ−２０６５（日本精鑞製）を用いた。
【０２３５】
〔性能評価〕
（１）分離性の評価
現像剤について、画像形成装置「ｂｉｚｈｕｂ  ＰＲＯ  Ｃ６５００」（コニカミノルタビジネステクノロジーズ（株）製）を用い、シアン単色モードにより、Ａ４  画素率２５％で両面プリントを３０００枚連続して行い、排紙ユニットでスタックさせて、両面コピーの貼りつきと紙ぞろいを評価した。
◎：両面コピーの貼りつきは皆無。紙揃え良好で、そのまま製本工程にもちこめる状態
○：両面コピーの貼りつきは皆無。紙揃え性は若干劣るが、紙を捌き直せば製本可能
△：両面プリントの貼りつきはほとんど発生しないが、紙揃えが悪く、紙さばきに手間がかかる。
×：両面プリントの貼りつきが発生し、はがすときにパリパリ音がする。紙揃えは悪く、紙をさばきなおすために非常に手間がかかる。
【０２３６】
（２）ドキュメントオフセット性（ＤＯ性）の評価
〈評価用画像について〉
現像剤について、画像形成装置「ｂｉｚｈｕｂ  ＰＲＯ  Ｃ６５００」（コニカミノルタビジネステクノロジーズ（株）製）を用い、シアン単色モードにより、下記の様な評価用画像を有する両面プリントを行った。すなわち、転写紙の片面上にイエロー色の背景を形成し、その上にシアントナーで６．０ポイントのアルファベットを３６行印字し、別の片面上にマゼンタ色の背景を形成し、その上にシアントナーで６．０ポイントのアルファベットを３６行印字した。
【０２３７】
〈評価用画像の出力条件〉
上記評価用画像からなる両面プリントを連続で５０枚出力し、大理石テーブル上に出力した５０枚のプリント物をそのまま揃えて置き、重ねた部分に対して１９．６ｋＰａ（２００ｇ／ｃｍ２）相当の圧力が加わる様におもりを載せた。この状態で温度３０℃、湿度６０％ＲＨの環境下に３日間放置した後、重ね合わせたトナー画像上における画像欠損の度合いを以下に示す基準で評価した。すなわち、
優良（◎）：トナー移行による画像不良やトナー画像同士の貼付きが見られず、画像欠損の問題が全くないレベル
良好（○）：重ねた状態にあるプリント物を１枚１枚離す時にパリッという音がしたが、画像不良はなく、画像欠損の問題がないレベル
実用可（△）：重ねた状態にあるプリント物を１枚１枚離した時に定着画像上に若干のグロスむらの発生は認められたが画像不良はなく、画像欠損はほとんどないと判断されるレベル
不良（×）：イエロー色、マゼンタ色の背景上で当初文字画像が出力されていなかった領域上にシアン文字画像の移行が認められ、シアン文字画像上にも接触トナー画像の移行による変色が認められた。
【０２３８】
上記のうち、優良（◎）、良好（○）、実用可（△）のものを合格とした。
【０２３９】
（３）光沢ムラの評価
画像形成装置「ｂｉｚｈｕｂ  ＰＲＯ  Ｃ６５００」（コニカミノルタビジネステクノロジーズ（株）製）を用い、各色２５％からなる全画面ベタ画像を形成し、定着後の画像上に発生する光沢ムラを目視観察した。結果を以下のように評した。
【０２４０】
◎：光沢ムラなし
○：光沢ムラ殆どないが、よく見ると光沢ムラがうっすら見られる
△：よく見ると光沢ムラが見られる
×：光沢ムラがはっきり見える。結果を表４に示す。
【０２４１】
【表４】
2010002893.tif 000017
【０２４２】
表４にて示される通り、本発明内のシアントナー（１）〜（１８）を用いたものは何れの特性も良いが、本発明外の比較用シアントナー（Ｈ１）〜（Ｈ６）は少なくともいずれかの特性に問題があることがわかる。
【符号の説明】
【０２４３】
１Ｙ、１Ｍ、１Ｃ、１Ｋ  感光体（静電潜像担持体）
２Ｙ、２Ｍ、２Ｃ、２Ｋ  帯電手段
３Ｙ、３Ｍ、３Ｃ、３Ｋ  露光手段
４Ｙ、４Ｍ、４Ｃ、４Ｋ  現像手段
５Ｙ、５Ｍ、５Ｃ、５Ｋ、５Ａ  転写ロール
６Ｙ、６Ｍ、６Ｃ、６Ｋ  クリーニング装置
７  中間転写体ユニット
１０Ｙ、１０Ｍ、１０Ｃ、１０Ｋ  画像形成部
２４  熱ロール式定着装置
７０  中間転写体
【図１】
2010002893.tif 000020
【図２】
2010002893.tif 000021
【図３】
2010002893.tif 000022